(57)【要約】【課題】  アルミニウム箔等が担う遮光機能を代替えでき、かつ、分別・リサイクルに貢献でき、更に、包装用シ−ラント材料としての機能を十分に果たし、密封性に優れると共に内容物保護適性に優れ、主に、食品等を充填包装するに有用な多層積層フィルムを提供。【解決手段】  少なくとも一層が、ポリブチレンサクシネ−トを主成分とし、更に、黒色顔料を含む樹脂組成物による遮光性ポリブチレンサクシネ−ト脂層からなりなる多層積層フィルム、あるいは、少なくとも一層が、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層からなる多層積層フィルムに係るものである。【選択図】        図１
2008265117.tif 000002
【特許請求の範囲】
【請求項１】
少なくとも一層が、ポリブチレンサクシネ−トを主成分とし、更に、黒色顔料を含む樹脂組成物による遮光性ポリブチレンサクシネ−ト樹脂層からなることを特徴とする多層積層フィルム。
【請求項２】
少なくとも一層が、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層からなることを特徴とする多層積層フィルム。
【請求項３】
遮光性ポリブチレンサクシネ−ト樹脂層の両面に、ポリブチレンサクシネ−トを主成分として含む樹脂組成物による透明ないし半透明のポリブチレンサクシネ−ト樹脂層を積層したことを特徴とする上記の請求項１〜２のいずれか１項に記載する多層積層フィルム。
【請求項４】
遮光性ポリブチレンサクシネ−ト樹脂層の片面または両面に、ポリブチレンサクシネ−トを主成分とし、更に、白色顔料を含み、かつ、白色顔料の含有量が、上記のポリブチレンサクシネ−トに対し、５．０重量％〜３０．０重量％からなる樹脂組成物による白色のポリブチレンサクシネ−ト樹脂層を積層したことを特徴とする上記の請求項１〜３のいずれか１項に記載する多層積層フィルム。
【請求項５】
白色のポリブチレンサクシネ−ト樹脂層の面に、ポリブチレンサクシネ−トを主成分として含む樹脂組成物による透明ないし半透明のポリブチレンサクシネ−ト樹脂層を積層したことを特徴とする上記の請求項１〜４のいずれか１項に記載する多層積層フィルム。
【請求項６】
遮光性ポリブチレンサクシネ−ト樹脂層が、膜厚３μｍ〜３０μｍからなることを特徴とする上記の請求項１〜５のいずれか１項に記載する多層積層フィルム。
【請求項７】
透明ないし半透明のポリブチレンサクシネ−ト樹脂層が、膜厚５μｍ〜１００μｍからなることを特徴とする上記の請求項１〜６のいずれか１項に記載する多層積層フィルム。
【請求項８】
白色のポリポリブチレンサクシネ−ト樹脂層が、膜厚５μｍ〜３０μｍからなることを特徴とする上記の請求項１〜７のいずれか１項に記載する多層積層フィルム。
【請求項９】
ポリポリブチレンサクシネ−トが、密度、１．２０〜１．３０ｇ／ｃｍ3 、融点、８０〜１２０℃、メルトフロ−レイト（ＭＦＲ）、１．０〜３０．０ｇ／１０分からなるポリブチレンサクシネ−ト樹脂からなることを特徴とする上記の請求項１〜８のいずれか１項に記載する多層積層フィルム。
【請求項１０】
ポリブチレンサクシネ−トが、ポリブチレンサクシネ−トとこれを改質するポリ乳酸樹脂、アジピン酸エステルまたはポリエステル系エラストマ−からなる改質剤とを、前者５１〜９５重両部、後者５〜４９重量部の配合割合で混練してなる混合樹脂からなることを特徴とする上記の請求項１〜９のいずれか１項に記載する多層積層フィルム。
【請求項１１】
ポリ乳酸樹脂が、密度、１．１０〜１．３０ｇ／ｃｍ3 、融点、１５０℃〜１７０℃、メルトフロ−レイト（ＭＦＲ）、１．０〜２０．０ｇ／１０分からなることを特徴とする上記の請求項１０に記載する多層積層フィルム。
【請求項１２】
アジピン酸エステルが、アジピン酸と高級アルコ−ルとのジエステル化物からなることを特徴とする上記の請求項１０に記載する多層積層フィルム。
【請求項１３】
ポリエステル系エラストマ−が、高融点（Ｔm ）のポリエステル部分をハ−ドセグメントとし、低融点（Ｔm ）ないし低ガラス転移温度（Ｔg ）のポリエ−テルまたはポリエステル部分ををソフトセグメントとするポリエステル系エラストマ−からなることを特徴とする上記の請求項１０に記載する多層積層フィルム。
【請求項１４】
黒色顔料が、鉄黒、黒鉛、または、カ−ボンブラックからなる黒色系顔料の１種ないし２種以上からなることを特徴とする上記の請求項１〜１３のいずれか１項に記載する多層積層フィルム。
【請求項１５】
白色顔料が、塩基性炭酸鉛、塩基性硫酸鉛、塩基性けい酸鉛、亜鉛華、硫化亜鉛、リトポン、三酸化アンチモン、アナタス形酸化チタン、または、ルチル形酸化チタンからなる白色系顔料の１種ないし２種以上からなることを特徴とする上記の請求項１〜１４のいずれか１項に記載する多層積層フィルム。
【発明の詳細な説明】
【技術分野】
【０００１】
本発明は、多層積層フィルムに関し、更に詳しくは、ポリブチレンサクシネ−トを主体とし、包装用シ−ラント材料としての機能を果たすと共に遮光性等を有し、密閉性に優れている共に内容物保護適性に優れ、かつ、生分解性を備え、廃棄処理適性に優れ、更に、美粧性に優れ、包装体の外観を損ねることなく、消費者の購買意欲を喚起し、主に、食品、スナック菓子類、油脂類、冷凍食品、化成品、医療品、その他等を充填包装するに有用な多層積層フィルムに関するものてある。
【背景技術】
【０００２】
従来、食品、スナック菓子類、油脂類、冷凍食品、化成品、医療品、その他等を充填包装する積層フィルムとしては、内容物保護、特に、油脂酸化の防止策として、紫外領域から可視領域までの太陽光あるいは蛍光等を遮光する遮光性が要求されるものである。
而して、これまでは、その遮光性材料として、最も一般的なものとしては、アルミニウム箔あるいはアルミニウム蒸着フィルム等が使用されている。
ところで、上記のアルミニウム箔あるいはアルミニウム蒸着フィルム等を使用すると、当該アルミニウム箔、アルミニウム蒸着フィルム等は、酸素ガス、水蒸気等の透過を阻止するバリア性を有すると共に太陽光あるいは蛍光等の遮光性を有するので、極めて有用な材料ではあるが、アルミニウム箔等は、耐屈曲性等に欠けることから、ピンホ−ルが発生し易く、そのバリア性を損なうという問題点があるばかりではなく、包装用容器として使用後、これをゴミとして廃棄処理する場合、例えば、焼却処理等により廃棄処理すると、アルミニウム等の金属が残り、焼却炉を損傷し兼ねず、その廃棄処理適性に欠けると共に環境破壊等の問題を引き起し、環境適性等にも欠けるという問題点があることから好ましくないものである。
更に、アルミニウム箔あるいはアルミニウム蒸着フィルム等を使用する場合、例えば、内容物に混入した金属片（異物）等を探知する金属探知機等を使用して金属片（異物）等の検査を行うと、そのアルミニウム箔あるいはアルミニウム蒸着フィルム等が、金属探知機に反応し、その金属片（異物）を探知して検査を行うということが極めて困難であるという問題点もある。
【０００３】
このため、近年、上記の遮光性材料としてのアルミニウム箔あるいはアルミニウム蒸着フィルム等に代えて、これらを使用しないで、白色系着色剤あるいは黒色系着色剤等を使用し、これを含む白色あるいは黒色の着色層ないしフィルムを形成し、而して、その白色あるいは黒色の着色層ないしフィルムが、太陽光あるいは蛍光等を反射ないし吸収しすることにより遮光性機能を発揮することから、遮光性材料として使用する新たな技術が提案されている。
具体的には、白色顔料の含有量が５〜２０重量％であり、かつ、厚みが１０μｍ以上である乳白色系フィルムと、黒色顔料の含有量が０．２〜１．０重量％であり、かつ該黒色顔料１に対し、重量比で２．０〜６０の割合で白色顔料を含有し、かつ厚みが１０μｍ以上である灰色系フィルムとを積層してなる食品包装用積層フィルム、更には、上記の食品包装用積層フィルムにおける灰色系フィルム側にエチレン−α−オレフィン共重合体からなるフィルム層を積層した食品包装用積層フィルムが提案されている（例えば、特許文献１参照。）。
【０００４】
而して、本発明者も、先に、少なくとも熱可塑性樹脂と白色系着色剤とを含む樹脂組成物による白色樹脂層、少なくとも熱可塑性樹脂と黒色系着色剤とを含む樹脂組成物による黒色樹脂層、および、少なくとも熱可塑性樹脂をビヒクルの主成分とする隠蔽性樹脂組成物による上記の黒色樹脂層を隠蔽する隠蔽性樹脂層の順で共押出積層した構成からなることを特徴とする多層積層樹脂フィルム、あるいは、少なくとも熱可塑性樹脂をビヒクルの主成分とする樹脂組成物による熱可塑性樹脂層、少なくとも熱可塑性樹脂と白色系着色剤とを含む樹脂組成物による白色樹脂層、少なくとも熱可塑性樹脂と黒色系着色剤とを含む樹脂組成物による黒色樹脂層、および、少なくとも熱可塑性樹脂をビヒクルの主成分とする隠蔽性樹脂組成物による上記の黒色樹脂層を隠蔽する隠蔽性樹脂層の順で共押出積層した構成からなることを特徴とする多層積層樹脂フィルムを提案しているものである（例えば、特許文献２参照。）。
【０００５】
更に、本発明者は、少なくとも熱可塑性樹脂と白色系着色剤とを含む樹脂組成物による第１の白色樹脂層、少なくとも熱可塑性樹脂と黒色系着色剤とを含む樹脂組成物による黒色樹脂層、および、少なくとも熱可塑性樹脂と白色系着色剤とを含む樹脂組成物による第２の白色樹脂層の順で共押出積層した構成からなることを特徴とする多層積層樹脂フィルム、あるいは、少なくとも熱可塑性樹脂と白色系着色剤とを含む樹脂組成物による第１の白色樹脂層、少なくとも熱可塑性樹脂と黒色系着色剤とを含む樹脂組成物による黒色樹脂層、少なくとも熱可塑性樹脂と白色系着色剤とを含む樹脂組成物による第２の白色樹脂層、および、少なくとも熱可塑性樹脂をビヒクルの主成分とする樹脂組成物による第１の熱可塑性樹脂層の順で共押出積層した構成からなることを特徴とを多層積層樹脂フィルム、更には、少なくとも熱可塑性樹脂をビヒクルの主成分とする樹脂組成物による第２の熱可塑性樹脂層、少なくとも熱可塑性樹脂と白色系着色剤とを含む樹脂組成物による第１の白色樹脂層、少なくとも熱可塑性樹脂と黒色系着色剤とを含む樹脂組成物による黒色樹脂層、少なくとも熱可塑性樹脂と白色系着色剤とを含む樹脂組成物による第２の白色樹脂層、および、少なくとも熱可塑性樹脂をビヒクルの主成分とする樹脂組成物による第１の熱可塑性樹脂層の順で共押出積層した構成からなることを特徴とを多層積層樹脂フィルムも提案しているものである（例えば、特許文献３参照。）。
【特許文献１】特開平１１−９１０４２号公報（請求項）
【特許文献２】特開２００３−３０５８１１号公報（請求項）
【特許文献３】特開２００３−３２６６５４号公報（請求項）
【発明の開示】
【発明が解決しようとする課題】
【０００６】
しかしながら、上記の特許文献１に係る食品包装用積層フィルムを使用し、これから包装用材料を製造し、次いで、該包装用材料を使用し、これを製袋して包装用袋を製造し、しかる後、該包装用袋を使用し、例えば、食品、スナック菓子類、油脂類、冷凍食品等を充填包装して包装製品を製造する場合、特に、食品、冷凍食品等を充填包装した包装製品においては、製袋あるいは充填包装等の加工工程において、包装用袋を構成する食品包装用積層フィルムのラミネ−ト強度、あるいは、そのヒ−トシ−ル部のヒ−トシ−ル性強度等に欠け、層間剥離あるいは破袋等を生じ、所望の包装製品を製造することが困難であるという問題点がある。
また、上記の特許文献１に係る食品包装用積層フィルムについて、これを産業部材としての感光性材料等を包装する包装用材料として使用し、これで感光性材料を包装して包装製品を製造したところ、遮光性機能に劣り、上記の食品包装用積層フィルムでは、感光性材料等を包装する包装用材料として使用することができないことが判明したものである。  一般に、感光性材料は、内容物の保護、光学機能性の保護等のため、紫外領域から可視領域までの高い遮光性（完全遮光）が要求されるものである。
因みに、産業部材としての感光性材料等の製品を保護するためには、全領域における光線を遮蔽しなければならないものであり、４００ｎｍ〜７００ｎｍの可視光域と、４００ｎｍ以下の紫外光の遮光は必須であり、できる限り７００ｎｍ以上の赤外光においても遮蔽する必要があるものである。
これまで、感光性材料等を包装する包装用材料としては、その遮光性機能をアルミニウム箔のラミネ−ト材等から補完し、銀色ベ−スからなる包装用材料が主流となっているものである。
しかし、アルミニウム箔等の使用は、前述のような問題点を有するばかりではなく、更に、ラミネ−ト時の接着剤等の使用による作業環境、周辺環境の悪化等を招くという問題点もあるものである。
【０００７】
また、上記の特許文献２、３に係る多層積層樹脂フィルムについては、包装用シ−ラント材料としての機能を果たすと共に遮光性等を有し、密閉性に優れている共に内容物保護適性等に優れているものではあるが、化石原料を主原料としたポリエチレン、ポリプロピレン等の既存のプラスチック等を使用すると、ＣＯ2 増加につながることから、単に、分別、リサイクル等の対策・検討だけでは、環境負荷の軽減には不十分であるという問題点を有するものである。
そこで本発明は、アルミニウム箔等が担っていた遮光機能を代替えでき、かつ、分別・リサイクルに貢献でき、また、化石原料を使わずに植物由来原料を使用することにより、ＣＯ2 の削減に貢献でき、更に、包装用シ−ラント材料としての機能を十分に果たし、密閉性に優れている共に内容物保護適性に優れ、かつ、廃棄処理適性に優れ、主に、食品、スナック菓子類、油脂類、冷凍食品、化成品、医療品、その他等を充填包装するに有用な多層積層フィルムを提供することである。
【課題を解決するための手段】
【０００８】
本発明者は、上記のような問題点を解決すべく種々研究した結果、少なくとも一層が、ポリブチレンサクシネ−トを主成分とし、更に、黒色顔料を含む樹脂組成物による遮光性ポリブチレンサクシネ−ト樹脂層からなりなる多層積層フィルム、あるいは、少なくとも一層が、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層からなる多層積層フィルムを製造し、更に、上記の遮光性ポリブチレンサクシネ−ト樹脂層の両面に、ポリブチレンサクシネ−トを主成分として含む樹脂組成物による透明ないし半透明のポリブチレンサクシネ−ト樹脂層を積層したり、あるいは、上記の遮光性ポリブチレンサクシネ−ト樹脂層の片面または両面に、ポリブチレンサクシネ−トを主成分とし、更に、白色顔料を含み、かつ、白色顔料の含有量が、上記のポリブチレンサクシネ−トに対し、５．０重量％〜３０．０重量％からなる樹脂組成物による白色のポリブチレンサクシネ−ト樹脂層を積層して多層積層フィルムを製造し、而して、該多層積層フィルムを、遮光性兼包装用シ−ラント材料として使用し、その多層積層フィルムの一方の面に、少なくとも、基材フィルムを積層して積層材を製造し、次いで、該積層材を使用し、これを製袋して所望の包装用袋を製造し、しかる後、該包装用袋に、例えば、食品、スナック菓子類、油脂類、冷凍食品、化成品、医療品、その他等を充填包装して包装製品を製造したところ、遮光性に優れ、かつ、アルミニウムレスであり、また、ラミネ−ト強度、ヒ−トシ−ル性強度等にも優れ、更に、強度等を有し、かつ、耐侯性、耐熱性、耐水性、その他等の諸堅牢性に優れ、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止し、内容物の充填包装適性、保存適性等を有し、特に、完全遮光を要する産業部材としての感光性材料の包装用材料として極めて優れた有用性を有し、かつ、包装外観を損ねることなく美粧性に優れ、更に、生分解性を備えていることから、使用後に廃棄処理する際に、自然環境中で分解すると共に有害物質等を発生することなく、廃棄処理適性、環境適性等に極めて優れ、また、金属探知機等による金属片（異物）探知も容易である包装用袋を製造し得ることを見出して本発明を完成したものである。
【０００９】
すなわち、本発明は、少なくとも一層が、ポリブチレンサクシネ−トを主成分とし、更に、黒色顔料を含む樹脂組成物による遮光性ポリブチレンサクシネ−ト樹脂層からなることを特徴とする多層積層フィルム、あるいは、少なくとも一層が、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層からなることを特徴とする多層積層フィルム、更には、上記の遮光性ポリブチレンサクシネ−ト樹脂層の両面に、ポリブチレンサクシネ−トを主成分として含む樹脂組成物による透明ないし半透明のポリブチレンサクシネ−ト樹脂層を積層したことを特徴とする多層積層フィルム、また、上記の遮光性ポリブチレンサクシネ−ト樹脂層の片面または両面に、ポリブチレンサクシネ−トを主成分とし、更に、白色顔料を含み、かつ、白色顔料の含有量が、上記のポリブチレンサクシネ−トに対し、５．０重量％〜３０．０重量％からなる樹脂組成物による白色のポリブチレンサクシネ−ト樹脂層を積層したことを特徴とする多層積層フィルム、更にまた、上記の白色のポリブチレンサクシネ−ト樹脂層の面に、ポリブチレンサクシネ−トを主成分として含む樹脂組成物による透明ないし半透明のポリブチレンサクシネ−ト樹脂層を積層したことを特徴とする多層積層フィルムに関するものである。
【発明の効果】
【００１０】
本発明に係る多層積層フィルムは、遮光性材料であると共にヒ−トシ−ル性樹脂層としても作用し、遮光性に優れ、かつ、アルミニウムレスであり、また、ラミネ−ト強度、ヒ−トシ−ル性強度等にも優れ、更に、強度等を有し、かつ、耐侯性、耐熱性、耐水性、その他等の諸堅牢性に優れ、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止し、内容物の充填包装適性、保存適性等を有し、特に、完全遮光を要する産業部材としての感光性材料の包装用材料として極めて優れた有用性を有し、かつ、包装外観を損ねることなく美粧性に優れ、更に、生分解性を備えていることから、使用後に焼却廃棄処理する際に、自然環境中で分解すると共に有害物質等を発生することなく、廃棄処理適性、環境適性等に極めて優れ、また、金属探知機等による金属片（異物）探知も容易であるという利点を有するものである。  特に、本発明に係る多層積層フィルムは、ポリブチレンサクシネ−トを使用し、これを主材として多層積層フィルムを構成していることから、それ自身で生分解性を備え、自然環境中で分解するという利点を有するものである。
而して、本発明に係る多層積層フィルムは、これに、少なくとも、基材フィルム等を積層して積層材を製造し、而して、該積層材を使用し、これを製袋して所望の包装用袋を製造し、しかる後、該包装用袋に、例えば、レトルト食品、スナック菓子類、油脂類、冷凍食品、化成品、医療品、その他等を充填包装して、種々の形態からなる包装製品を製造することができるものである。
【発明を実施するための最良の形態】
【００１１】
上記の本発明について以下に図面等を用いて更に詳しく説明する。
まず、図１、図２、図３、図４および図５は、本発明に係る多層積層フィルムについてその層構成の二三例を示す概略的断面図であり、図６は、図２に示す本発明に係る多層積層フィルムを使用して製造した本発明にかかる積層材についてその層構成の一例を示す概略的断面図であり、図７は、図６に示す本発明に係る積層材を使用し、これを製袋して製造した本発明にかかる包装用袋についてその構成の概略を示す概略的斜視図であり、図８は、図７に示す本発明に係る包装用袋内に内容物を充填包装した包装製品についてその構成の概略を示す概略的斜視図でありる。
【００１２】
まず、本発明において、本発明に係る多層積層フィルムについて説明すると、かかる本発明に係る多層積層フィルムＡとしては、例えば、図１に示すように、共押出多層積層フィルム１からなり、更に、該共押出多層積層フィルム１を構成する少なくとも一層が、ポリブチレンサクシネ−トを主成分とし、更に、黒色顔料を含む樹脂組成物による遮光性ポリブチレンサクシネ−ト樹脂層２、または、少なくとも一層が、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層２ａからなることを基本構造とするものである。
【００１３】
而して、本発明に係る多層積層フィルムについて、具体例を例示すると、図２に示すように、ポリブチレンサクシネ−トを主成分とし、更に、黒色顔料を含む樹脂組成物による遮光性ポリブチレンサクシネ−ト樹脂層２、または、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層２ａからなり、更に、該遮光性ポリブチレンサクシネ−ト樹脂層２または２ａの両面に、ポリブチレンサクシネ−トを主成分とし、更に、白色顔料を含み、かつ、白色顔料の含有量が、ポリブチレンサクシネ−トに対し、１．０重量％〜３０．０重量％からなる樹脂組成物による白色のポリブチレンサクシネ−ト樹脂層３、３を積層した構成からなる共押出多層積層フィルムＡ1 を例示することができる。
【００１４】
次に、本発明に係る多層積層フィルムについて、別の具体例を例示すると、図３に示すように、ポリブチレンサクシネ−トを主成分とし、更に、黒色顔料を含む樹脂組成物による遮光性ポリブチレンサクシネ−ト樹脂層２、または、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層２ａからなり、更に、該遮光性ポリブチレンサクシネ−ト樹脂層２または２ａの両面に、ポリブチレンサクシネ−トを主成分とし、更に、白色顔料を含み、かつ、白色顔料の含有量が、ポリブチレンサクシネ−トに対し、１．０重量％〜３０．０重量％からなる樹脂組成物による白色のポリブチレンサクシネ−ト樹脂層３、３を積層し、更にまた、上記の白色のポリブチレンサクシネ−ト樹脂層３、３の両面に、ポリブチレンサクシネ−トを主成分として含む樹脂組成物による透明ないし半透明のポリブチレンサクシネ−ト樹脂層４、４を積層する構成からなる共押出多層積層フィルムＡ2 を例示することができる。
【００１５】
また、本発明に係る多層積層フィルムについて、更にまた別の具体例を例示すると、図４に示すように、ポリブチレンサクシネ−トを主成分とし、更に、黒色顔料を含む樹脂組成物による遮光性ポリブチレンサクシネ−ト樹脂層２、または、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層２ａからなり、更に、該遮光性ポリブチレンサクシネ−ト樹脂層２または２ａの両面に、ポリブチレンサクシネ−トを主成分として含む樹脂組成物による透明ないし半透明のポリブチレンサクシネ−ト樹脂層４、４を積層する構成からなる共押出多層積層フィルムＡ3 を例示することができる。
【００１６】
更に、本発明に係る多層積層フィルムについて、別の具体例を例示すると、図５に示すように、ポリブチレンサクシネ−トを主成分とし、更に、黒色顔料を含む樹脂組成物による遮光性ポリブチレンサクシネ−ト樹脂層２、または、ポリブチレンサクシネ−トを主成分とし、更に、黒色顔料と白色顔料とを含み、かつ、該黒色顔料の含有量が、上記のポリブチレンサクシネ−トに対し、０．１重量％〜５．０重量％からなり、また、白色顔料の含有量が、黒色顔料の含有量に対し、１倍〜３０倍からなる樹脂組成物による遮光性ポリブチレンサクシネ−ト樹脂層２ａからなり、更に、該遮光性ポリブチレンサクシネ−ト樹脂層２または２ａの一方の面に、ポリブチレンサクシネ−トを主成分とし、更に、白色顔料を含み、かつ、白色顔料の含有量が、ポリブチレンサクシネ−トに対し、１．０重量％〜３０．０重量％からなる樹脂組成物による白色のポリブチレンサクシネ−ト樹脂層３を積層し、更にまた、上記の遮光性ポリブチレンサクシネ−ト樹脂層２または２ａの他方の面と、上記の白色のポリブチレンサクシネ−ト樹脂層３との面の両面に、ポリブチレンサクシネ−トを主成分として含む樹脂組成物による透明ないし半透明のポリブチレンサクシネ−ト樹脂層４、４を積層する構成からなる共押出多層積層フィルムＡ4 を例示することができる。
【００１７】
上記の例示は、本発明に係る多層積層フィルムについてその二三例を例示したものであり、本発明は、これに限定されるものではないことは言うまでもないことである。
なお、本発明に係る多層積層フィルムにおいて、図示しないが、白色のポリブチレンサクシネ−ト樹脂層あるいは透明ないし半透明のポリブチレンサクシネ−ト樹脂層は、任意に組み合わせて積層することができるものである。
また、本発明に係る多層積層フィルムにおいて、白色のポリブチレンサクシネ−ト樹脂層あるいは透明ないし半透明のポリブチレンサクシネ−ト樹脂層としては、一層のみならず多層に積層することもできるものである。
更に、本発明においては、図示しないが、その使用目的、用途等によって、他の基材を任意に積層して、種々の形態からなる共押出多層積層フィルムを設計して製造することができるものである。
【００１８】
ところで、本発明に係る多層積層フィルムは、基本的には、遮光性材料であると共にヒ−トシ−ル性樹脂層としても作用し、遮光性に優れ、かつ、アルミニウムレスであり、また、ラミネ−ト強度、ヒ−トシ−ル性強度等にも優れ、更に、強度等を有し、かつ、耐侯性、耐熱性、耐水性、その他等の諸堅牢性に優れ、特に、遮光性ないし光遮断性に優れ、例えば、太陽あるいは蛍光灯等による太陽光あるいは蛍光等の透過を阻止し、特に、完全遮光を要する産業部材としての感光性材料を充填包装する包装用材料として極めて優れた有用性を有し、内容物が、分解ないし変質し、あるいは、褪色、その他等の光劣化を引き起こすということを防止する遮光性ないし光遮断性層として作用する共に製袋時等におけるヒ−トシ−ラント層として作用し、内容物の充填包装適性、保存適性等を有し、更に、ポリ乳酸樹脂を主材とすることから自然環境の中で生分解性を有し、使用後に焼却廃棄処理する際に有害物質等を発生することなく、廃棄処理適性、環境適性等に極めて優れたているというものであると共に金属（異物）探知機等に反応しないという利点を有するものである。
【００１９】
本発明に係る多層積層フィルムについて更に具体的に説明すると、本発明に係る多層積層フィルムにおいて、遮光性ポリブチレンサクシネ−ト樹脂層は、基本的には、主として、白色のポリブチレンサクシネ−ト樹脂層と相互に相乗的に作用し、その太陽あるいは蛍光灯等による太陽光あるいは蛍光等を吸収し、その透過を阻止する遮光性ないし光遮断性層等として作用するものである。
次に、本発明に係る多層積層フィルムにおいて、白色のポリブチレンサクシネ−ト樹脂層は、基本的には、主として、上記の遮光性ポリブチレンサクシネ−ト樹脂層を保護ないし隠蔽する保護層ないし隠蔽層、および、太陽あるいは蛍光灯等による太陽光あるいは蛍光等を反射ないし拡散し、その透過を阻止する遮光性ないし光遮断性層等として作用するものであり、更に、白色のポリブチレンサクシネ−ト樹脂層の上に、例えば、所望の文字、記号、絵柄、図形、その他等の印刷模様を直接あるいは間接的に形成する場合、当該白色のポリブチレンサクシネ−ト樹脂層は、その印刷模様を構成する所望の文字、記号、絵柄、図形、その他等の印刷模様を鮮明にする下地層として作用し、また、白色のポリブチレンサクシネ−ト樹脂層は、後述する包装用材料としての積層材を構成し、これを使用して製袋する際に、例えば、シ−ル部等を形成するヒ−トシ−ル性樹脂層等として作用するものである。
【００２０】
更に、本発明に係る多層積層フィルムにおいて、透明ないし半透明のポリブチレンサクシネ−ト樹脂層は、基本的には、主として、上記の遮光性ポリブチレンサクシネ−ト樹脂層あるいは白色のポリブチレンサクシネ−ト樹脂層等を保護する保護層として作用し、更に、場合によっては、これらを隠蔽する隠蔽層等として作用し、更に、透明ないし半透明のポリブチレンサクシネ−ト樹脂層の上に、例えば、所望の文字、記号、絵柄、図形、その他等の印刷模様を直接あるいは間接的に形成する場合、当該透明ないし半透明のポリブチレンサクシネ−ト樹脂層は、その印刷模様を構成する所望の文字、記号、絵柄、図形、その他等の印刷模様を鮮明にする下地層として作用し、また、透明ないし半透明のポリブチレンサクシネ−ト樹脂層は、後述する包装用材料としての積層材を構成し、これを使用して製袋する際に、例えば、シ−ル部を形成するヒ−トシ−ル性樹脂層等として作用するものである。
また、本発明に係る多層積層フィルムは、ポリブチレンサクシネ−トを使用し、これを主材として多層積層フィルムを構成していることから、それ自身で生分解性を備え、自然環境中で分解するという利点を有するものである。
更に、本発明に係る多層積層フィルムは、アルミニウムレスであることから、使用後において、焼却廃棄処理する際に有害物質等を発生することなく、廃棄処理適性、環境適性等に極めて優れているものであり、また、金属探知機等による金属片（異物）検査を容易にするという利点を有するものである。
【００２１】
次に、本発明において、上記のような本発明に係る多層積層フィルムを使用して製造する積層材について説明すると、かかる積層材としては、図６に示すように、上記の図２に示す本発明に係る多層積層フィルムＡ1 を使用する場合で説明すると、まず、所望の基材フィルム１１のコロナ処理等からなる裏面に、例えば、所望の文字、記号、絵柄、図形、その他等からなる印刷模様層１２を形成した後、該印刷模様層１２を含む基材フィルム１１の面に、上記の図２に示す本発明に係る多層積層フィルムＡ1 を、それを構成する一方の面を対向させて重ね合わせて積層して、本発明に係る多層積層フィルムを使用して製造した本発明に係る積層材Ｂを製造することができる。
なお、上記の図６中、符号、２、２ａ、３、Ａ1 等の意味は、前述の図２中の符号、２、２ａ、３、Ａ等と同じ意味を表す。
上記の例示は、本発明に係る多層積層フィルムを使用して製造する包装用材料としての本発明に係る積層材についてその一例を例示したものであり、本発明は、これに限定されるものではないものである。
【００２２】
例えば、図示しないが、本発明に係る積層材は、例えば、充填包装する内容物、その包装目的、包装形態、その他等により、各層間に、例えば、バリア性基材、その他等の基材を任意に積層して、種々の形態からなる本発明に係る積層材を製造することができるものである。
また、図示しないが、上記のように基材フィルムの裏面に印刷模様層等を形成する代りに、本発明に係る多層積層フィルムを構成する白色のポリブチレンサクシネ−ト樹脂層、あるいは、透明ないし半透明のポリブチレンサクシネ−ト等の表面に、所望の文字、記号、絵柄、図形、その他等からなる印刷模様層を形成した後、該印刷模様層を含む面に、基材フィルムを重ね合わせて積層して、本発明に係る多層積層フィルムを使用した本発明に係る積層材を製造することもができるものである。
勿論、本発明においては、上記の図３〜５に示す本発明に係る多層積層フィルムを使用し、上記と同様にして、上記と同様に本発明に係る積層材を製造し得るものである。
【００２３】
なお、上記において、少なくとも、基材フィルムと、本発明に係る多層積層フィルムとを積層する積層法としては、例えば、ラミネ−ト用接着剤等によるラミネ−ト用接着剤層を設け、次いで、該ラミネ−ト用接着剤層を介して、少なくとも、基材フィルムと、本発明に係る多層積層フィルムとを積層するドライラミネ−ト積層方式、あるいは、アンカ−コ−ト剤等による接着助剤層、溶融押出樹脂層等を設け、次いで、該アンカ−コ−ト剤等による接着助剤層、溶融押出樹脂層等を介して、少なくとも、基材フィルムと、本発明に係る多層積層フィルムとを積層する溶融押出積層方式等により行うことができる。
【００２４】
次に、本発明において、上記のような本発明に係る積層材を使用し、これを製袋して製造する本発明に係る包装用袋についてその一例を例示して説明すると、かかる本発明に係る包装用袋としては、例えば、上記の図６に示す本発明に係る積層材Ｂを使用して製袋した包装用袋の場合を例示して説明すると、図７に示すように、上記の本発明に係る積層材Ｂの二枚を使用し、その二枚の積層材Ｂ、Ｂを構成する本発明に係る多層積層フィルムＡ1 、Ａ1 の面を対向させて重ね合わせ、次いで、ヒ−トシ−ル性樹脂層としての本発明に係る多層積層フィルムＡ1 、Ａ1 の対向面どうしであって、その外周周辺の端部をヒ−トシ−ルし、それぞれサイドシ−ル部２１、２１、底シ−ル部２２等を形成すると共に上方に開口部２３を形成して、本発明に係る積層材Ｂを使用して製袋した本発明に係る三方シ−ル型の包装用袋Ｃを製造することができるものである。
【００２５】
而して、本発明においては、図８に示すように、上記で製造した本発明に係る三方シ−ル型の包装用袋Ｃを使用し、その開口部２３から、例えば、食品、スナック菓子類、油脂類、冷凍食品、その他等の飲食品、更には、その他等の内容物２４を充填し、次いで、その開口部２３をヒ−トシ−ルし、上部ヒ−トシ−ル部２５を形成して、本発明に係る包装用袋Ｃを使用して製造した本発明に係る包装製品Ｄを製造することができる。
上記の例示は、本発明に係る包装用袋、それを使用した包装製品についてその一例を例示したものであり、本発明は、これによって限定されるものではなく、例えば、包装用袋の形態としては、図示しないが、例えば、ピロ−包装形態、ガセット包装形態、スタンディング（自立性）パウチ包装形態、その他等の内容物に合った包装用袋形態を取り得るものである。
また、本発明においては、上記の図３〜５に示す本発明に係る多層積層フィルムを使用して製造した本発明に係る積層材を使用し、上記と同様に製袋して、上記と同様に本発明に係る包装用袋を製造し得ることができるものである。
【００２６】
次に、本発明において、上記のような本発明に係る多層積層フィルム、積層材、包装用袋、包装製品等を構成する材料、その製造法等について説明すると、まず、本発明において、本発明に係る多層積層フィルムを構成するポリブチレンサクシネ−トとしては、具体的には、１．４−ブタンジオ−ルとコハク酸とを使用し、それらを主成分とし、直接脱水重縮合させてなる脂肪族ポリエステル系樹脂からなり、軟質性の、ポリオレフィン系樹脂と類似物性を有する生分解性ポリエステルを使用することができる。
而して、本発明において、上記のポリブチルサクシネ−トとしては、例えば、メルトフロ−レイト（ＭＦＲ）が、１．０〜３０．０ｇ／１０分位、好ましくは、３．０〜２０．0 ｇ／１０分（１９０℃、２．１６ｋｇ）位の範囲内で、  密度が、約１．２０〜１．３０ｇ／ｃｍ3 位、融点が、８０〜１２０℃位の範囲内にあるポリブチレンサクシネ−トを使用することができる。
なお、本発明において、メルトフロ−レイト（ＭＦＲ）とは、ＪＩＳ  Ｋ６９２１（１９０℃）に準拠した手法から測定したものであり、また、密度は、ＪＩＳ  Ｋ７１１２に準拠した手法から測定したものである。
以下、同様である。
なお、本発明においては、上記の脂肪族ポリエステル樹脂を構成する脂肪族ジカルボン酸単位としては、その一部ないし全部を芳香族ジカルボン酸単位で変性することもできるものである。
【００２７】
なお、本発明において、上記のポリブチレンサクシネ−トとしては、それ自身が、比較的に融点が低く、柔軟性を有する樹脂であることから、これに剛性、硬さ等を付与し、製膜化適性等を向上させ、耐衝撃性等を高め、例えば、製袋時等にヒ−トシ−ル性を向上させ得る等のポリブチレンサクシネ−トを改質する改質剤等の１種ないしそれ以上を添加して、ポリブチレンサクシネ−トと改質剤とを混練してなる混合樹脂を使用することもできるものである。
具体的には、本発明において、上記のポリブチレンサクシネ−トとして、ポリブチレンサクシネ−トと改質剤とを、前者５１〜９５重両部、後者５〜４９重量部の配合割合で混練してなるポリブチレンサクシネ−トと改質剤との混合樹脂を使用することができるものである。
上記の改質剤等としては、具体的には、例えば、ポリ乳酸樹脂、アジピン酸エステルまたはポリエステル系エラストマ−からなる改質剤等を使用することができる。
【００２８】
而して、上記のポリ乳酸樹脂としては、例えば、Ｌ−、Ｄ−、またはＤＬ−乳酸単位を主成分とする重合体で、透明性を有し、軟質タイプのポリオレフィン系樹脂と類似物性を有する生分解性ポリエステルを使用することができる。
而して、上記のポリ乳酸樹脂としては、具体的には、例えば、メルトフロ−レイト（ＭＦＲ）が、１．０〜２０．０ｇ／１０分位、好ましくは、１．５〜１２．０ｇ／１０分（１９０℃、２．１６ｋｇ）位の範囲内で、密度が、約１．１０〜１．３０ｇ／ｃｍ3 位、融点が、１５０〜１７０℃位の範囲内、更に、非晶タイプにおいては、Ｔｇ＝５０〜７０℃の範囲内にあるポリ乳酸樹脂を使用することができる。
なお、本発明において、上記のポリ乳酸樹脂としては、基本的には、比較的に軟質性を有し、熱により溶融し、ヒ−トシ−ル性を有し、更に、溶融張力および延伸性等に優れ、後述する共押出成形適性を有する生分解性樹脂としてのポリ乳酸樹脂を使用することが好ましいものである。
【００２９】
また、上記において、上記のアジピン酸エステルとしては、例えば、アジピン酸と高級アルコ−ルとのジエステル化物からなる可塑剤等を使用することができる。
具体的には、大八化学工業株式会社製のアジピン酸エステルからなる可塑剤（商品名、ＤＡＩＦＡＴＴＹ−１０１）等を使用することができる。
【００３０】
更に、上記において、ポリエステル系エラストマ−としては、例えば、高融点（Ｔm ）のポリエステル部分をハ−ドセグメントとし、低融点（Ｔm ）ないし低ガラス転移温度（Ｔg ）のポリエ−テルまたはポリエステル部分ををソフトセグメントとするポリエステル系エラストマ−を使用することができる。
具体的には、東レ・デュポン株式会社製の商品名、ハイレトルト４０５７等のポリエステル系エラストマ−等を使用することができる。
【００３１】
而して、本発明において、上記のようにポリブチレンサクシネ−トに、上記のようなポリ乳酸樹脂、アジピン酸エステルあるいはポリエステル系エラストマ−からなる改質剤を添加し、これらを混練して混合樹脂を調製することにより、上記の                    ポリブチレンサクシネ−トのＴｇ（ガラス転移温度）を下げ、更に、引っ張り弾性率、曲げ弾性率を劇的に下げ、これにより、フィルムのインパクト（耐衝撃性）適性を高めるものである。
これにより、例えば、比較的柔らかいポリエステル樹脂のマトリクスへ改質的に作用するものである。
本発明では、ポリブチレンサクシネ−トと親和性が高いことから、ハ−ドセグメント（脂肪族ポリエステル樹脂）とソフトセグメン（改質剤）が混ざり合いゴム状の耐衝撃材を製造可能とするものである。
【００３２】
而して、本発明において、上記のポリブチレンサクシネ−トと、これを改質するポリ乳酸樹脂、アジピン酸エステルまたとポリエステル系エラストマ−からなる改質剤とは、前者５１〜９５重量％、後者５〜４９重量％の配合割合、好ましくは、前者６０〜９０重量％、後者１０〜４０重量％の配合割合で混練して、その両者からなる混合樹脂を調製することが好ましいものである。
上記において、ポリブチレンサクシネ−トが、５１重量％、更には、６０重量％を未満であると、フィルムの腰、剛性等が小さくなり、フィルムとしての強度等が低下してしまうという理由から好ましくなく、また、ポリブチレンサクシネ−トが、９５重量％、更には、９０重量％を越えると、柔軟性の低下が懸念され、耐衝撃性が心配されるという理由から好ましくないものである。
逆に、上記において、改質剤が、５重量％、更には、１０重量％を未満であると、柔軟性の低下が懸念され、耐衝撃性が心配されるという理由から好ましくなく、また、改質剤が、４９重量％、更には、４０重量％を越えると、フィルムの腰、剛性等が小さくなり、フィルムとしての強度等が低下してしまうという理由から好ましくないものである。
【００３３】
次に、本発明において、本発明に係る多層積層フィルム等を構成する黒色顔料としては、例えば、太陽あるいは蛍光灯等からなる太陽光あるいは蛍光等を吸収し（主に近紫外から可視領域を吸収）、その透過を阻止ないし遮断し、包装用袋内に充填包装した内容物の分解ないし変質、あるいは、褪色、その他等の光劣化を防止するものであり、具体的には、例えば、黒色系の各種の無機系ないし有機系の染料、顔料等の着色剤の１種ないし２種以上の混合物を使用することが望ましいものである。
本発明においては、上記の黒色系の各種の無機系ないし有機系の染料、顔料等の着色剤としては、例えば、鉄黒、黒鉛、または、カ−ボンブラック、電気伝導性材料（ポリアニリン、ポリピロ−ル）、その他等の黒色顔料の１種ないし２種以上を使用することができる。
而して、本発明においては、上記の黒色顔料としてのカ−ボンブラックとしては、近年、発ガン性が指摘されているベンツピレンの混入を回避したベンツピレンフリ−の特殊顔料としてのカ−ボンブラックを使用することが好ましいものである。
本発明において、黒色顔料の使用量としては、樹脂組成物を形成するポリ乳酸樹脂に対し、０．１重量％〜５．０重量％位、好ましくは、０．５重量％〜３．０重量％位添加して使用することが望ましいものである。
【００３４】
次にまた、本発明において、本発明に係る多層積層フィルム等を構成する白色顔料としては、例えば、太陽あるいは蛍光灯等からなる太陽光あるいは蛍光等を反射あるいは拡散し、その透過を阻止ないし遮断し、包装用袋に充填包装した内容物の分解ないし変質、あるいは、褪色、その他等の光劣化を防止するものであり、具体的には、例えば、白色系の各種の無機系ないし有機系の染料、顔料等の着色剤の１種ないし２種以上の混合物を使用することが望ましいものである。
本発明においては、上記の白色系の各種の無機系ないし有機系の染料、顔料等の着色剤としては、例えば、塩基性炭酸鉛、塩基性硫酸鉛、塩基性けい酸鉛、亜鉛華、硫化亜鉛、リトポン、三酸化アンチモン、アナタス形酸化チタン、ルチル形酸化チタン、炭酸カルシウム、酸化亜鉛、硫酸バリウム、その他等の白色顔料の１種ないし２種以上を使用することができる。
而して、白色顔料の使用量としては、遮光性ポリ乳酸樹脂層を形成する場合には、黒色顔料の含有量に対し、１倍〜３０倍位が好ましく、また、白色のポリ乳酸樹脂層を形成する場合には、その樹脂組成物を形成するポリ乳酸樹脂に対し、１．０重量％〜３０．０重量％位、好ましくは、３．０重量％〜２０．０重量％位添加して使用することが望ましいものである。
【００３５】
次に、本発明において、本発明に係る多層積層フィルムを構成する各樹脂組成物について説明すると、まず、本発明に係る多層積層フィルムを構成する遮光性ポリブチレンサクシネ−ト樹脂層を形成する樹脂組成物としては、例えば、上記のポリブチレンサクシネ−トの１種ないし２種以上をビヒクルの主成分とし、これに、上記の黒色顔料の１種ないし２種以上を添加し、かつ、上記の黒色顔料の含有量が、ポリブチレンサクシネ−トに対し、０．１重量％〜５．０重量％位、好ましくは、０．５重量％〜５．０重量％からなる配合割合で添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明に係る遮光性ポリブチレンサクシネ−ト樹脂層を形成する樹脂組成物を調製することができる。
【００３６】
また、本発明において、本発明に係る多層積層フィルムを構成する遮光性ポリブチレンサクシネ−ト樹脂層を形成する樹脂組成物としては、例えば、上記のポリブチレンサクシネ−トの１種ないし２種以上をビヒクルの主成分とし、これに、上記の黒色顔料の１種ないし２種以上と上記の白色顔料の１種ないし２種以上とを添加し、かつ、上記の黒色顔料の含有量が、ポリブチレンサクシネ−トに対し、０．１重量％〜５．０重量％からなり、また、上記の白色顔料の含有量が、上記の黒色顔料の含有量に対し、１倍〜３０倍位、好ましくは、３倍〜１５倍位からなる配合割合で添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明に係る遮光性ポリブチレンサクシネ−ト樹脂層を形成する樹脂組成物を調製することができる。
【００３７】
次に、本発明において、本発明に係る多層積層フィルムを構成する白色のポリブチレンサクシネ−ト樹脂層を形成する樹脂組成物としては、例えば、上記のポリブチレンサクシネ−トの１種ないし２種以上をビヒクルの主成分とし、これに、上記の白色顔料の１種ないし２種以上を添加し、かつ、上記の白色顔料の含有量が、１．０重量％〜３０．０重量％からなる配合割合で添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明に係る白色のポリブチレンサクシネ−ト樹脂層を形成する樹脂組成物を調製することができる。
【００３８】
次に、本発明において、本発明に係る多層積層フィルムを構成する透明ないし半透明のポリブチレンサクシネ−ト樹脂層を形成する樹脂組成物としては、例えば、上記のポリブチレンサクシネ−トの１種ないし２種以上をビヒクルの主成分とし、これに、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかる透明ないし半透明のポリブチレンサクシネ−ト樹脂層を形成する樹脂組成物を調整することができる。
なお、本発明においては、上記の本発明に係る透明ないし半透明のポリブチレンサクシネ−ト樹脂層を形成する樹脂組成物には、例えば、上記の遮光性ポリブチレンサクシネ−ト樹脂層、白色のポリブチレンサクシネ−ト樹脂層等を隠蔽するために、例えば、有彩色の染料・顔料等の着色剤の１種ないし２種以上を添加して、少なくともポリブチレンサクシネ−トをビヒクルの主成分とする樹脂組成物を調製することができる。
上記において、有彩色の染料・顔料等の着色剤としては、例えば、アゾ系染料・顔料、アントラキノン系染料・顔料、フタロシアニン系染料・顔料、キナクリドン系染料・顔料、ジオキサジン系染料・顔料、その他等の有機系染料・顔料、黄鉛、クロムバ−ミリオン、紺青、弁柄、その他等の無機系顔料等を使用することができる。
勿論、本発明においては、上記の白色顔料を使用することもできる。
【００３９】
なお、本発明において、上記の本発明に係る多層積層フィルムを構成する各樹脂組成物において、上記のプラスチック配合剤や添加剤等としては、例えば、滑剤、架橋剤、酸化防止剤、紫外線吸収剤、光安定剤、充填剤、補強剤、帯電防止剤、難燃剤、耐炎剤、発泡剤、防カビ剤、顔料、染料、分散剤、界面活性剤、ブロッキング防止剤、その他等を使用することができ、更には、改質用樹脂等も使用することがてき、更に、その添加量としては、極く微量から数十重量％まで、その目的に応じて、任意に添加することができる。
【００４０】
更に、上記において、配合剤や添加剤等としては、具体的には、それ自身が滑性を有し、かつ、樹脂中における移行が少ない滑剤を使用することができ、例えば、流動パラフィン、白色ワセリン、石油系ワックス、マイクロクリスタリンワックス、モンタンワックス、ポリエチレンワックス等のワックス類、炭素数が８〜２２の高級脂肪酸、または、高級脂肪酸アルミニウム、高級脂肪酸カルシウム、高級脂肪酸マグネシウム高級脂肪酸亜鉛、高級脂肪酸リチウム等の高級脂肪酸またはその金属塩、炭素数が８〜１８の直鎖脂肪族１価アルコ−ル、グリセリン、ソルビト−ル、プロピレングリコ−ル、ペンタエリスリト−ル、トリエチレングリコ−ル等の脂肪族アルコ−ル類、炭素数が４〜２２の高級脂肪酸と炭素数が８〜１８の直鎖脂肪族１価アルコ−ルとのエステル類、アセチルクエン酸ドリブチル、アジピン酸ジ−２エチル−ヘキシル、アゼライン酸−ｎ−ヘキシル、エタンジオ−ルモンタン酸エステル、ポリ（１．３−ブタンジオ−ルアジピン酸）エステル、アセチルリシノ−ル酸メチル、ポリ（１．３−ブチレングリコ−ル、１．４−ブチレングリコ−ル、アジピン酸オクチルアルコ−ル）エステル、糖ろう糖のアルコ−ルと脂肪酸とのエステル類、水添食用油脂、ひまし油、スパ−ムアセチワックス、アセチル化モノグリセライド糖のグリセライド類、炭素数が１６〜１８の例えばエチレンビスオレイルアミドに代表されるエチレンビス脂肪酸アミド、炭素数が８〜２２の高級脂肪酸アミド、ステアリルエルカアミド、エルカ酸アミド、オレイルパルミトアミド等の高級脂肪酸アミド類、その他、メチルヒドロジエンポリシロキサン、ジメチルポリシロキサン、メチルフェニルポリシロキサン、ポリオキシアルキレン・ジメチルポリシロキサン等のシリコ−ン油ヤロジンやマレイン酸変性ロジンのグリセリンエステル等の１種ないし２種以上を使用することができる。
なお、本発明においては、上記のような滑剤の中でも、特に、エルカ酸アミドやエチレンビスオレイルアミド、ステアリン酸アミド、オレイン酸アミド、メチレンビスステアリン酸アミド等は、それ自身が滑性をもち、極めて有効な材料である。
上記の滑剤の添加量としては、ポリプロピレン系樹脂１００重量部に対し０．０８重量％〜１０．０重量％位の割合で添加することが好ましいものである。
【００４１】
また、本発明においては、その他、例えば、酸化アルミニウム、酸化マグネシウム、シリカ、酸化カルシウム、酸化チタン、酸化亜鉛等の酸化物、水酸化アルミニウム、水酸化マグネシウム、水酸化カルシウム等の水酸化物、炭酸マグネシウム、炭酸カルシウム等の炭酸塩、硫酸カルシウム、硫酸バリウム等の硫酸塩、ケイ酸マグネシウム、ケイ酸アルミニウム、ケイ酸カルシウム、アルミノケイ酸等のケイ酸塩、その他、カオリン、タルク、けいそう土等の無機化合物系のブロッキング防止剤、あるいは、高密度ポリエチレン、分子量３０００００以上の超高分子ポリエチレン、ポリプロピレン、ポリカ−ボネ−ト、ポリアミド、ポリエステル、メラミン樹脂、ジアリルフタレ−ト樹脂、アクリル系樹脂、その他等の微粉末等からなる有機化合物系のブロッキング防止剤の１種ないし２種以上を添加することができる。
その添加量としては、ポリプロピレン系樹脂１００重量部に対し０．０１〜３重量％位が好ましい。
【００４２】
次に、本発明において、上記のような各樹脂組成物を使用して、本発明に係る多層積層フィルムを製造する方法について説明すると、本発明においては、まず、上記のように各樹脂組成物を調製し、次いで、その樹脂組成物の２種以上を使用し、しかる後、それらの樹脂組成物を、例えば、Ｔダイ共押出機、インフレ−ション共押出機等を使用して共押出成形して、本発明に係る多層積層フィルムを製造することができるものである。
【００４３】
而して、本発明において、上記のような各樹脂組成物を使用し、本発明に係る多層積層フィルムを製造する具体的方法について説明すると、本発明においては、まず、前述のように、本発明に係る遮光性ポリブチレンサクシネ−ト樹脂層を形成する樹脂組成物と、本発明に係る白色のポリブチレンサクシネ−ト樹脂層を形成する樹脂組成物とを調製し、次いで、その２種類の樹脂組成物を使用し、これらを、例えば、Ｔダイ共押出機、インフレ−ション共押出機等を使用して共押出成形して、本発明に係る共押出多層積層フィルムからなり、更に、第１層が、白色のポリブチレンサクシネ−ト樹脂層、第２層が、遮光性ポリブチレンサクシネ−ト樹脂層、および、第３層が、白色のポリブチレンサクシネ−ト樹脂層の順で３層共押出積層した構成からなる本発明に係る２種３層からなる多層積層フィルムを製造することができる。
【００４４】
更に、本発明において、上記のような各樹脂組成物を使用し、本発明に係る多層積層フィルムを製造する別の具体的方法について説明すると、本発明においては、まず、前述のように、本発明に係る遮光性ポリブチレンサクシネ−ト樹脂層を形成する樹脂組成物と、本発明に係る透明ないし半透明のポリブチレンサクシネ−ト樹脂層を形成する樹脂組成物とを調製し、次いで、その２種類の樹脂組成物を使用し、これらを、例えば、Ｔダイ共押出機、インフレ−ション共押出機等を使用して共押出成形して、本発明に係る共押出多層積層フィルムからなり、更に、第１層が、透明ないし半透明のポリブチレンサクシネ−ト樹脂層、第２層が、遮光性ポリブチレンサクシネ−ト樹脂層、および、第３層が、透明ないし半透明のポリブチレンサクシネ−ト樹脂層の順で３層共押出積層した構成からなる本発明に係る２種３層からなる多層積層フィルムを製造することができる。
【００４５】
また、本発明において、上記のような各樹脂組成物を使用し、本発明に係る多層積層フィルムを製造する更に別の具体的方法について説明すると、本発明においては、まず、前述のように、本発明に係る遮光性ポリブチレンサクシネ−ト樹脂層を形成する樹脂組成物と、本発明に係る白色のポリブチレンサクシネ−ト樹脂層を形成する樹脂組成物と、本発明に係る透明ないし半透明のポリブチレンサクシネ−ト樹脂層を形成する樹脂組成物とを調製し、次いで、その３種類の樹脂組成物を使用し、これらを、例えば、Ｔダイ共押出機、インフレ−ション共押出機等を使用して共押出成形して、本発明に係る共押出多層積層フィルムからなり、更に、第１層が、透明ないし半透明のポリブチレンサクシネ−ト樹脂層、第２層が、白色のポリブチレンサクシネ−ト樹脂層、第３層が、遮光性ポリブチレンサクシネ−ト樹脂層、および、第４層が、透明ないし半透明のポリブチレンサクシネ−ト樹脂層の順で４層共押出積層した構成からなる本発明に係る３種４層からなる多層積層フィルムを製造することができる。
【００４６】
更にまた、本発明において、上記のような各樹脂組成物を使用し、本発明に係る多層積層フィルムを製造する別の具体的方法について説明すると、本発明においては、まず、前述のように、本発明に係る遮光性ポリブチレンサクシネ−ト樹脂層を形成する樹脂組成物と、本発明に係る白色のポリブチレンサクシネ−ト樹脂層を形成する樹脂組成物と、本発明に係る透明ないし半透明のポリブチレンサクシネ−ト樹脂層を形成する樹脂組成物とを調製し、次いで、その３種類の樹脂組成物を使用し、これらを、例えば、Ｔダイ共押出機、インフレ−ション共押出機等を使用して共押出成形して、本発明に係る共押出多層積層フィルムからなり、更に、第１層が、透明ないし半透明のポリブチレンサクシネ−ト樹脂層、第２層が、白色のポリブチレンサクシネ−ト樹脂層、第３層が、遮光性ポリブチレンサクシネ−ト樹脂層、第４層が、白色のポリブチレンサクシネ−ト樹脂層、および、第５層が、透明ないし半透明のポリブチレンサクシネ−ト樹脂層の順で５層共押出積層した構成からなる本発明に係る３種５層からなる多層積層フィルムを製造することができる。
【００４７】
上記の例示は、本発明に係る多層積層フィルムの製造法についてその二三例を例示したものであり、本発明は、これに限定されるものではないものである。
なお、一般的に、上記のような各樹脂組成物を使用して、本発明に係る多層積層フィルムを押出製膜化する場合、フィルム製膜化にとって、例えば、製品替え（パ−ジ）時に、押出機等の分解清掃等の作業が負荷されるので、樹脂組成物中に顔料等の着色剤を使用することは回避したいものであり、着色剤無添加フィルムの製膜化が望まれるものである。  そこで本発明においては、押出機の顔料等の着色剤による汚れを回避できないものの一番分解が困難であるダイスにおいて、顔料等の着色剤による汚れが生じない積層フィルムを製膜化すべく、外層として、顔料等の着色剤を添加しない透明ないし半透明のポリブチレンサクシネ−ト樹脂を主成分とする樹脂組成物を使用し、これにより、顔料等の着色剤無添加の樹脂膜を５μｍ〜１００μｍとし、これにより、ダイスの汚れ等を保護するという利点を有するものである。
また、本発明においては、本発明に係る多層積層フィルムを製造するに際して、遮光性ポリブチレンサクシネ−ト樹脂層、白色のポリブチレンサクシネ−ト樹脂層、および、透明ないし半透明のポリブチレンサクシネ−ト樹脂層等は１層のみならず２層以上の多層に共押出積層することができるものである。
更に、本発明においては、本発明に係る多層積層フィルムとしては、その使用目的、用途等によって、他の材料を使用し、これを任意に共押出積層して、種々の形態からなる共押出多層積層樹脂フィルムを設計して製造することができるものである。
【００４８】
而して、本発明において、上記のような遮光性ポリブチレンサクシネ−ト樹脂層と白色のポリブチレンサクシネ−ト樹脂層との２層からなる遮光性ないし光遮断性層により、その一方の層で太陽光等を吸収すると共にその他方の層で太陽光等を反射ないし拡散し、その２層による相乗の作用効果により、太陽あるいは蛍光灯等からなる太陽光あるいは蛍光等の透過を完全に阻止ないし遮断し、包装よう袋内に充填包装した内容物の分解ないし変質、あるいは、褪色、その他等の光劣化をより一層防止するという作用効果を大ならしめるものである。
また、本発明においては、上記の白色のポリブチレンサクシネ−ト樹脂層は、上記の遮光性ポリブチレンサクシネ−ト樹脂層等を保護する保護層、あるいは、隠蔽する隠蔽層という作用効果を奏することができるものである。
更に、本発明においては、上記の白色のポリブチレンサクシネ−ト樹脂層の一方が、その上に直接的あるいは間接的に設ける印刷模様層の下地層等の機能を兼備することになり、印刷模様層を構成する文字、図形、記号、絵柄、その他等の印刷画像をより一層鮮明にし、美麗な印刷模様を再現ないし顕現することができるという効果を奏し、また、その白色のポリブチレンサクシネ−ト樹脂層の他方が、製袋時等におけるシ−ル部等を形成するヒ−トシ−ル性樹脂層としての機能を兼備するという作用効果を奏することができるものである。
また、本発明においては、上記の透明ないし半透明のポリブチレンサクシネ−ト樹脂層は、上記の遮光性ポリブチレンサクシネ−ト樹脂層あるいは白色のポリブチレンサクシネ−ト樹脂層等を保護する保護層、あるいは、隠蔽する隠蔽層等として作用すると共にその透明ないし半透明のポリブチレンサクシネ−ト樹脂層の一方が、その上に直接的あるいは間接的に設ける印刷模様層の下地層等の機能を兼備することになり、印刷模様層を構成する文字、図形、記号、絵柄、その他等の印刷画像をより一層鮮明にし、美麗な印刷模様を再現ないし顕現することができるという効果を奏し、また、その透明ないし半透明のポリブチレンサクシネ−ト樹脂層の他方が、製袋時等におけるシ−ル部等を形成するヒ−トシ−ル性樹脂層としての機能を兼備するという作用効果を奏することができるものである。      
【００４９】
次に、本発明において、本発明に係る多層積層フィルムの膜厚としては、約１５μｍ〜１８０μｍ位、好ましくは、３０μｍ〜１５０μｍ位が望ましいものである。
而して、本発明に係る多層積層フィルムにおいて、該多層積層フィルムを構成する各層の膜厚としては、まず、遮光性ポリブチレンサクシネ−ト樹脂層としては、膜厚３μｍ〜３０μｍ、好ましくは、５μｍ〜２０μｍ位、白色のポリブチレンサクシネ−ト樹脂層としては、膜厚５μｍ〜３０μｍ、好ましくは、１０μｍ〜２０μｍ位、透明ないし半透明のポリブチレンサクシネ−ト樹脂層としては、膜厚５μｍ〜１００μｍ、好ましくは、１０μｍ〜８０μｍ位の範囲からなることが好ましいものである。
上記において、本発明にかかる共押出多層積層樹脂フィルムを構成する各層の膜厚として、まず、遮光性ポリブチレンサクシネ−ト樹脂層の膜厚として、膜厚３μｍ未満であると、遮光性ないし光遮断性層等としての機能が低下し、更に、厚みムラに大きく左右されるという問題点を生じるおそれがあること等の理由から好ましくなく、また、膜厚３０μｍを越えると、遮光性ないし光遮断性等は高くなるが、それを隠蔽する白色のポリブチレンサクシネ−ト樹脂層等の設定、選択等が困難になること等の理由から好ましくないものである。
次に、白色のポリブチレンサクシネ−ト樹脂層の膜厚として、膜厚５μｍ未満であると、遮光性ポリブチレンサクシネ−ト樹脂層を隠蔽することが困難になり、外観上、美観性等が低下することと、白色のポリブチレンサクシネ−ト樹脂層の上に、印刷模様層等を設ける場合、印刷模様層等の階調あるいは色調等が影響を受けること等、更に、ヒ−トシ−ル性樹脂層等としての機能も低下すること等の理由から好ましくなく、また、膜厚３０μｍを越えると、遮光性ポリブチレンサクシネ−ト樹脂層の隠蔽性等は高くなるものの、全体の厚みが大きくなり、包装ゴミ等として環境に与える影響等が大きくなる恐れがあること等の理由から好ましくないものである。
更に、透明ないし半透明のポリブチレンサクシネ−ト樹脂層の膜厚として、膜厚５μｍ未満であると、保護性、隠蔽性等の機能を奏することが困難になり、また、外観性、美観性等が低下し、更に、ヒ−トシ−ル性樹脂層等としての機能も低下すること等の理由から好ましくなく、また、膜厚１００μｍを越えると、全体の層厚が大きくなり、廃棄する際に、環境対応等に好ましくないことの理由から好ましくないものである。
【００５０】
なお、本発明においては、本発明に係る多層積層フィルムを構成する各層間の密接着性等を向上させるために、接着性樹脂層等を介在させて積層することができるものである。  すなわち、上記の接着性樹脂層は、例えば、各層間において、親和性、密着性等に劣り、その両者が強固に密接着せずに層間剥離（デラミ）等を起こす場合もあることから、その両者の層間に位置して、その両者を相互に、強固に密接着させて積層することが可能なものである極めて優れた接着剤層としての作用を奏するものである。
而して、上記の接着性樹脂層としては、接着性ポリオレフィン系樹脂の１種ないし２種以上をビヒクルの主成分とする樹脂組成物による接着性樹脂層で構成することができるものである。
上記の接着性ポリオレフィン系樹脂としては、熱によって溶融し、Ｔダイ等から押出可能なポリオレフィン系樹脂、具体的には、例えば、低密度ポリエチレン、中密度ポリエチレン、高密度ポリエチレン、直鎖状（線状）低密度ポリエチレン、メタロセン触媒を用いて重合したエチレン−α・オレフィン共重合体、ポリプロピレ、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレン、ポリプロピレン等のポリオレフィン系樹脂をアクリル酸、メタクリル酸、無水マレイン酸、フマ−ル酸、その他等の不飽和カルボン酸で変性した酸変性ポリオレフィン系樹脂、その他等のヒ−トシ−ル性を有するポリオレフィン系樹脂の１種ないし２種以上を使用することができる。
【００５１】
以上の説明で明らかなように、本発明に係る多層積層フィルムは、遮光性材料であると共にヒ−トシ−ル性樹脂層としても作用し、遮光性に優れ、かつ、アルミニウムレスであり、また、ラミネ−ト強度、ヒ−トシ−ル性強度等にも優れ、更に、強度等を有し、かつ、耐侯性、耐熱性、耐水性、その他等の諸堅牢性に優れ、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止し、内容物の充填包装適性、保存適性等を有し、特に、完全遮光を要する産業部材としての感光性材料の包装用材料として極めて優れた有用性を有し、かつ、包装外観を損ねることなく美粧性に優れ、更に、使用後に焼却廃棄処理する際に、自然環境中で分解すると共に有害物質等を発生することなく、廃棄処理適性、環境適性等に極めて優れ、また、金属探知機等による金属片（異物）探知も容易であるという利点を有するものである。
而して、本発明に係る多層積層フィルムは、これを遮光性ないし光遮断性材料あるいはヒ−トシ−ル性樹脂層等として使用し、これと、他のプラスチックフィルム等の基材、紙基材、酸素ガスあるいは水蒸気等の透過を阻止するバリア性基材、セロハン、織布ないし不織布、ガラス板、その他等の種々の基材フィルムの１種ないし２種以上と任意に積層して、種々の形態からなる積層材を製造し、而して、該積層材を製袋して、種々の形態からなる包装用袋等を構成する包装用材料、その他等の用途に適用し得るものである。
【００５２】
次に、本発明において、上記の本発明に係る多層積層フィルムを使用した包装用材料としての本発明に係る積層材について更に詳しく説明すると、まず、上記の積層材の製造法としては、例えば、プライマ−剤層あるいはラミネ−ト用接着剤層等を介して、プラスチックチフィルム等の所望の基材を任意に積層するドライラミネ−ト積層法、または、プライマ−剤層あるいはアンカ−コ−ト剤層等を介して、各種の樹脂等を溶融押出して所望の基材を任意に積層する押出ラミネ−ト積層法、その他等の積層法を用いて、種々の形態からなる積層材を製造することができる。
【００５３】
而して、本発明において、上記の本発明に係る積層材を構成する基材フィルムについて説明すると、かかる基材フィルムとしては、これが、本発明にかかる包装用袋を構成するを基本ないし補助素材となることから、機械的、物理的、化学的、その他等において優れた性質を有し、強度、強靱性等に優れ、更に、耐熱性、防湿性、耐ピンホ−ル性、耐突き刺し性、透明性、その他等に優れた樹脂のフィルムないしシ−トを使用することができる。
具体的には、例えば、ポリエステル系樹脂、ポリアミド系樹脂、ポリアラミド系樹脂、ポリエチレン系樹脂、ポリプロピレン系樹脂、ポリカ−ボネ−ト系樹脂、ポリアセタ−ル系樹脂、フッ素系樹脂、生分解性樹脂、その他等の各種の樹脂のフィルムないしシ−トを使用することができる。
而して、上記の樹脂のフィルムないしシ−トとしては、未延伸フィルムあるいは一軸方向または二軸方向に延伸した延伸フィルム等のいずれのものでも使用することができる。  また、本発明において、その樹脂のフィルムないしシ−トの厚さとしては、強度、耐突き刺し性、剛性、その他等について必要最低限に保持され得る厚さであればよく、厚すぎると、コストを上昇するとい欠点もあり、逆に、薄すぎると、強度、耐突き刺し性、剛性、その他等が低下して好ましくないものである。
本発明においては、上記のような理由から、約１０μｍないし１００μｍ位、好ましくは、約１２μｍないし５０μｍ位が最も望ましい。
而して、本発明においては、上記のような樹脂のフィルムないしシ−トの中でも、特に、厚さ９μｍ〜３０μｍ位の二軸延伸ポリエステル系樹脂、二軸延伸ポリアミド系樹脂、または、二軸延伸ポリプロピレン系樹脂のフィルム等を使用することが好ましいものである。
【００５４】
更に、本発明において、本発明に係る多層積層フィルムと積層する基材フィルムとしては、前述のような基材フィルムの他に、例えば、賦型性、耐屈曲性、剛性等を持たせるものとして、例えば、強サイズ性の晒または未晒の紙基材、あるいは純白ロ−ル紙、クラフト紙、板紙、加工紙等の紙基材、その他等を積層することができる。
上記において、紙層を構成する紙基材としては、坪量約８０〜６００ｇ／ｍ2 位のもの、好ましくは、坪量約１００〜４５０ｇ／ｍ2 位のものを使用することが望ましい。
勿論、本発明においては、紙層を構成する紙基材と、上記に挙げた基材フィルムとしての各種の樹脂のフィルムないしシ−ト等を併用して使用することができる。
【００５５】
次にまた、本発明において、上記の本発明に係る多層積層フィルムと積層する他の基材フィルムとしては、例えば、太陽光等の光を遮光する性質、あるいは、水蒸気、水、酸素等のガス等を透過しない性質等を有する材料、その他を使用することができ、これは、単体の基材でもよく、あるいは二種以上の基材を組み合わせてなる複合基材等であってもよい。
具体的には、例えば、バリア−性を有する酸化珪素、酸化アルミニュウム等の無機酸化物の蒸着膜を有する樹脂のフィルム、水蒸気、水等のバリア−性を有する低密度ポリエチレン、中密度ポリエチレン、高密度ポリエチレン、直鎖状低密度ポリエチレン、ポリプロピレン、エチレン−プロピレン共重合体等の樹脂のフィルムないしシ−ト、ガスバリア−性を有するポリビニルアルコ−ル、エチレン−酢酸ビニル共重合体ケン化物、ナイロンＭＸＤ６等の樹脂のフィルムないしシ−ト、樹脂に顔料等の着色剤を、その他、所望の添加剤を加えて混練してフィルム化してなる遮光性を有する各種の着色樹脂のフィルムないしシ−ト等を使用することができる。
これらの材料は、一種ないしそれ以上を組み合わせて使用することができる。          上記のフィルムないしシ−トの厚さとしては、任意であるが、通常、５μｍないし３００μｍ位、更には、１０μｍないし１００μｍ位が望ましい。
【００５６】
更に、上記において、無機酸化物の蒸着膜としては、厚さ１００Åないし２０００Å位のものを使用することができる。
また、上記の蒸着膜を支持する樹脂のフィルムとしては、例えば、ポリエステルフィルム、ポリアミドフィルム、ポリオレフィンフィルム、ポリ塩化ビニルフィルム、ポリカ−ボネ−トフィルム、ポリ塩化ビニリデンフィルム、ポリビニルアルコ−ルフィルム、エチレン−酢酸ビニル共重合体ケン化物フィルム、その他等を使用することができる。
【００５７】
なお、上記において、上記の無機酸化物の蒸着膜層を構成する無機酸化物としては、例えば、ケイ素酸化物（ＳｉＯx ）、酸化アルミニウム、酸化インジウム、酸化スズ、酸化ジルコニウム等を使用することができる。
更に、本発明においては、無機酸化物としては、一酸化ケイ素と二酸化ケイ素との混合物、あるいはケイ素酸化物と酸化アルミニウムとの混合物であってもよい。
而して、本発明において、無機酸化物の薄膜層を形成する方法としては、イオンビ−ム法、電子ビ−ム法等の真空蒸着法、スパッタリング法等によって蒸着膜を構成することによって形成することができる。
上記において、無機酸化物の薄膜層の厚さとしては、十分なバリア−性を得るために、通常、１００Å〜２０００Å位であることが好ましく、特に、本発明においては、２００Å〜１５００Å位が望ましい。
上記において、無機酸化物の薄膜層の厚さが、１５００Åを超えると、特に、２０００Åを超えると、無機酸化物の薄膜層にクラック等が入りやすくなり、それによりバリア−性が低下するという危険性があると共に、材料コストが高くなるという問題点であるので好ましくはなく、また、１００Å未満、特に、２００Å未満では、その効果が認められることが困難であり、好ましくない。
【００５８】
次にまた、本発明において、本発明に係る多層積層フィルムに積層する他の基材フィルムとしては、充填包装する内容物中に含まれる香料成分等の吸着が少なく保香性に富み、更に、変味、異臭等を生じない性質を有する樹脂のフィルムないしシ−トを使用することができる。
具体的には、例えば、ポリアクリル系樹脂、ポリメタクリル系樹脂、ポリアクリロニトリル系樹脂、ポリメタクリロニトリル系樹脂、ポリスチレン系樹脂、ポリカ−ボネ−ト系樹脂、ポリエチレンテレフタレ−ト系樹脂若しくはそのエチレン成分および／またはテレフタレ−ト成分の一部を他のジまたはたその以上の多価アルコ−ル成分またはジカルボン酸成分で共重合ないし変性した樹脂あるいはポリエチレンナフタレ−ト系樹脂等のポリエステル系樹脂、ポリアミド系樹脂、エチレン−酢酸ビニル共重合体のケン化物、ポリビニルアルコ−ル系樹脂、ポリ塩化ビニル系樹脂、ポリ塩化ビニリデン系樹脂、その他等の樹脂のフィルムないしシ−トを使用することができる。
而して、本発明においては、上記の樹脂のフィルムないしシ−トの中でも、保香性を有すると共に酸素ガスあるいは水蒸気等に対するバリア性を有する樹脂のフィルムないしシ−トを使用することが望ましく、具体的には、例えば、エチレン−酢酸ビニル共重合体のケン化物、ポリアミド系樹脂、ポリアクリロニトリル系樹脂、または、ポリエステル系樹脂等からなる保香性、バリア性等に富む樹脂のフィルムないしシ−トを使用することが望ましいものである。
【００５９】
更にまた、本発明においては、通常、包装用容器は、物理的にも化学的にも過酷な条件におかれることから、包装用容器を構成する包装材料には、厳しい包装適性が要求され、変形防止強度、落下衝撃強度、耐ピンホ−ル性、耐熱性、密封性、品質保全性、作業性、衛生性、その他等の種々の条件が要求され、このために、本発明においては、上記のような諸条件を充足する材料を任意に選択して使用することができる。
具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸またはメタクリル酸共重合体、メチルペンテンポリマ−、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂、ポリカ−ボネ−ト系樹脂、ポリビニルアルコ−ル系樹脂、エチレン−酢酸ビニル共重合体のケン化物、フッ素系樹脂、ジエン系樹脂、ポリアセタ−  ル系樹脂、ポリウレタン系樹脂、ニトロセルロ−ス、その他等の公知の樹脂のフィルムないしシ−トから任意に選択して使用することができる。
その他、例えば、セロハン等のフィルム、合成紙等も使用することができる。
本発明において、上記のフィルムないしシ−トは、未延伸、一軸ないし二軸方向に延伸されたもの等のいずれのものでも使用することができる。
また、その厚さは、任意であるが、数μｍから３００μｍ位の範囲から選択して使用することができる。
更に、本発明においては、フィルムないしシ−トとしては、押し出し成膜、インフレ−ション成膜、コ−ティング膜等のいずれの性状の膜でもよい。
【００６０】
なお、本発明において、上記の本発明に係る積層材においては、その積層材を構成するいずれかの素材の表面または裏面もしくはその両面に、任意の印刷模様層を設けることができるものである。
而して、本発明において、上記の印刷模様層としては、例えば、上記の基材フィルムの上に、例えば、文字、図形、記号、絵柄、その他等からなる所望の印刷模様を印刷して、印刷模様層を形成することができるものである。
而して、上記の印刷模様層としては、具体的には、まず、樹脂等の１種ないし２種以上からなるインキ用ビヒクルを主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整し、次いで、該インキ組成物を使用し、例えば、グラビア印刷、オフセット印刷、凸版印刷、スクリ−ン印刷、転写印刷、フレキソ印刷、その他等の印刷方式を使用し、上記の基材フィルムの上に、文字、図形、記号、絵柄、その他等からなる所望の印刷模様を印刷して、本発明にかかる印刷模様層を形成することができるものである。
【００６１】
上記において、インキ用ビヒクルとしては、公知のもの、例えば、あまに油、きり油、大豆油、炭化水素油、ロジン、ロジンエステル、ロジン変性樹脂、シェラック、アルキッド樹脂、フェノ−ル系樹脂、マレイン酸樹脂、天然樹脂、炭化水素樹脂、ポリ塩化ビニル系樹脂、ポリ酢酸ビニル系樹脂、ポリスチレン系樹脂、ポリビニルブチラ−ル樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、フェノ−ル系樹脂、ニトロセルロ−ス、エチルセルロ−ス、塩化ゴム、環化ゴム、その他等の１種ないし２種以上を使用することができる。
【００６２】
次に、本発明において、本発明に係る積層材を構成するラミネ−ト用接着剤層について説明すると、かかるラミネ−ト用接着剤層を構成するラミネ−ト用接着剤としては、例えば、ポリ酢酸ビニル系接着剤、アクリル酸のエチル、ブチル、２−エチルヘキシルエステル等のホモポリマ−、あるいは、これらとメタクリル酸メチル、アクリロニトリル、スチレン等との共重合体等からなるポリアクリル酸エステル系接着剤、シアノアクリレ−ト系接着剤、エチレンと酢酸ビニル、アクリル酸エチル、アクリル酸、メタクリル酸等のモノマ−との共重合体等からなるエチレン共重合体系接着剤、セルロ−ス系接着剤、ポリエステル系接着剤、ポリアミド系接着剤、ポリイミド系接着剤、尿素樹脂またはメラミン樹脂等からなるアミノ樹脂系接着剤、フェノ−ル樹脂系接着剤、エポキシ系接着剤、ポリウレタン系接着剤、反応型（メタ）アクリル系接着剤、クロロプレンゴム、ニトリルゴム、スチレン−ブタジエンゴム等からなるゴム系接着剤、シリコ−ン系接着剤、アルカリ金属シリケ−ト、低融点ガラス等からなる無機系接着剤、その他等の接着剤を使用することがてきる。
上記の接着剤の組成系は、水性型、溶液型、エマルジョン型、分散型等のいずれの組成物形態でもよく、また、その性状は、フィルム・シ−ト状、粉末状、固形状等のいずれの形態でもよく、更に、接着機構については、化学反応型、溶剤揮発型、熱溶融型、熱圧型等のいずれの形態でもよいものである。
而して、上記の接着剤は、例えば、ロ−ルコ−ト法、グラビアロ−ルコ−ト法、キスコ−ト法、その他等のコ−ト法、あるいは、印刷法等によって施すことができ、そのコ−ティング量としては、０．１〜１０ｇ／ｍ2 （乾燥状態）位が望ましい。
【００６３】
次に、本発明において、本発明に係る積層材を構成するアンカ−コ−ト剤層について説明すると、かかるアンカ−コ−ト剤層を構成するアンカ−コ−ト剤としては、例えば、アルキルチタネ−ト等の有機チタン系、イソシアネ−ト系、ポリエチレンイミン系、ポリプタジエン系、その他等の水性ないし油性の各種のアンカ−コ−ト剤を使用することができる。
上記のアンカ−コ−ト剤は、例えば、ロ−ルコ−ト、グラビアロ−ルコ−ト、キスコ−ト、その他等のコ−ティング法を用いてコ−ティングすることができ、そのコ−ティング量としては、０．１〜５ｇ／ｍ2 （乾燥状態）位が望ましい。
【００６４】
また、上記の押出ラミネ−ト積層法における溶融押出樹脂層としては、例えば、ポリエチレン系樹脂、ポリプロピレン系樹脂、酸変性ポリエチレン系樹脂、酸変性ポリプロピレン系樹脂、エチレン−アクリル酸またはメタクリル酸共重合体、サ−リン系樹脂、エチレン−酢酸ビニル共重合体、ポリ酢酸ビニル系樹脂、エチレン−アクリル酸エステルまたはメタクリル酸エステル共重合体、ポリスチレン系樹脂、ポリ塩化ビニル系樹脂、その他等の熱可塑性樹脂の１種ないし２種以上を使用することができる。
なお、上記の押出ラミネ−ト積層法において、より強固な接着強度を得るために、例えば、上記のアンカ−コ−ト剤等のアンカ−コ−ト剤層を介して、積層することができる。      
【００６５】
また、本発明においては、プライマ−剤層としては、例えば、ポリウレタン系樹脂、ポリエステル系樹脂、ポリアミド系樹脂、エポキシ系樹脂、フェノ−ル系樹脂、（メタ）アクリル系樹脂、ポリ酢酸ビニル系樹脂、ポリエチレンあるいはポリプロピレン等のポリオレフィン系樹脂あるいはその共重合体ないし変性樹脂、セルロ−ス系樹脂、その他等をビヒクルの主成分とする樹脂組成物を使用してプライマ−剤層を形成することができる。
なお、本発明においては、例えば、ロ−ルコ−ト、グラビアロ−ルコ−ト、キスコ−ト、その他等のコ−ティング法を用いてコ−ティングしてプライマ−コ−ト剤層を形成することができ、而して、そのコ−ティング量としては、０．１〜１０ｇ／ｍ2 （乾燥状態）位が望ましい。
また、本発明においては、上記の積層を行う際に、必要ならば、例えば、コロナ処理、オゾン処理等の前処理をフィルムに施すことがでる。
【００６６】
而して、本発明において、上記のように本発明に係る積層材を使用して、本発明に係る包装用袋を製袋する方法について説明すると、上記のような本発明に係る積層材を使用し、その内層のヒ−トシ−ル性樹脂層としての本発明に係る多層積層フィルムの面を対向させて、それを折り重ねるか、或いは、その二枚を重ね合わせ、更にその周辺端部をヒ−トシ−ルしてシ−ル部を設けて、種々の形態からなる包装用袋を製袋することができる。
而して、その製袋方法としては、上記の積層材を、その内層の面を対向させて折り曲げるか、あるいはその二枚を重ね合わせ、更にその外周の周辺端部を、例えば、側面シ−ル型、二方シ−ル型、三方シ−ル型、四方シ−ル型、封筒貼りシ−ル型、合掌貼りシ−ル型（ピロ−シ−ル型）、ひだ付シ−ル型、平底シ−ル型、角底シ−ル型、その他等のヒ−トシ−ル形態によりヒ−トシ−ルして、本発明に係る種々の形態の包装用袋を製造することができる。
その他、例えば、自立性包装袋（スタンディングパウチ）等も製造することが可能であり、更に、本発明においては、上記の積層材を使用してチュ−ブ容器等も製造することができる。
上記において、ヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
なお、本発明においては、上記のような包装用袋には、例えば、ワンピ−スタイプ、ツウ−ピ−スタイプ、その他等の注出口、あるいは開閉用ジッパ−等を任意に取り付けることができる。
【００６７】
次にまた、包装用容器として、紙基材を含む液体充填用紙容器の場合には、まず、積層材として、紙基材を積層した積層材を製造し、これから所望の紙容器を製造するブランク板を製造し、しかる後該ブランク板を使用して胴部、底部、頭部等を製函して、例えば、ブリックタイプ、フラットタイプあるいはゲ−ベルトップタイプの液体用紙容器等を製造することができる。
【００６８】
本発明において、上記のようにして製造した包装用袋は、例えば、飲食品、果汁、ジュ−ス、飲料水、酒、調理食品、水産練り製品、冷凍食品、肉製品、煮物、餅、液体ス−プ、調味料、その他等の各種の飲食料品、接着剤、粘着剤、液体洗剤等の化成品ないし化粧品、医薬品、ケミカルカイロ等の雑貨品、感光性材料、その他の物品からなる内容物を充填包装することができるものである。
而して、本発明においては、特に、例えば、醤油、ソ−ス、ス−プ等を充填包装する自立性袋、生菓子等を充填包装する自立性袋、冷凍食品を充填包装する包装用服、あるいは、ボイルあるいはレトルト食品等を充填包装する自立性袋等の液体飲食物あるいは水分等を含む飲食物等を充填包装する自立性袋として有用なものである。
本発明においては、例えば、上記で製造した自立性袋の開口部から、例えば、飲食品、その他等の内容物を充填し、次いで、上方の開口部をヒ−トシ−ルして上方のシ−ル部等を形成し、更に、必要に応じて、例えば、ボイル処理、レトルト処理等を施して、種々の形態からなる包装製品を製造することができるものである。
また、本発明においては、特に、産業材料としての感光性材料、例えば、フィルム、感光剤、その他等の物品を充填包装する自立性袋として有用なものである。
【００６９】
而して、本発明において、上記で製造される包装製品は、本発明に係る多層積層フィルムが、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止することが可能であることから、例えば、内容物として、油脂等を含む飲食品等である場合、太陽光あるいは蛍光等の透過によるし油脂成分等の酸化を防止し得るという利点を有するものである。
特に、冷凍飲食品等においては、通常、ス−パ−等の量販店で取り扱われることが多く、この場合、蛍光灯等による蛍光等を多く受ける陳列棚に置かれて販売されているのが実状である。
而して、上記のような環境下において販売されている冷凍飲食品等は、油脂成分が、５００ｎｍ以下の波長の光線による影響を大きく受け、５５０ｎｍ前後の黄色帯域に可視光の吸収極大を持っていることから、蛍光灯等による蛍光等の影響を受け、その酸化反応が促進し、内容物の分解ないし変質等を生じるおそれがあるものである。
【００７０】
しかしながら、上記のように本発明に係る多層積層フィルムは、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止することが可能であることから、本発明に係る多層積層フィルムを使用して製造した本発明に係る積層材から製袋した本発明に係る包装用袋を使用した冷凍飲食品においては、ス−パ−等の量販店で取り扱われ、蛍光灯等による蛍光等を多く受ける陳列棚に置かれて販売されて、蛍光灯等による蛍光等の影響を受けても、それによる酸化反応の促進を防止し、内容物の分解ないし変質等の発生を防止し得るものである。
また、本発明において、上記で製造される包装製品は、アルミニウム箔あるいはアルミニウム蒸着フィルム等を使用しないことから、金属（異物）探知機を使用し、金属（異物）探知機等による金属（異物）探知も可能であるという利点を有するものである。
【００７１】
また、本発明において、上記で製造される包装製品は、本発明に係る多層積層フィルムが、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止することが可能であることから、例えば、内容物として、産業材料としての感光性材料を充填包装する包装用材料として有用性を有するものである。
また、本発明に係る多層積層フィルムは、ポリブチレンサクシネ−ト樹脂を使用し、これを主材として多層積層フィルムを構成していることから、それ自身で生分解性を備え、自然環境中で分解するという利点を有するものである。
次に、本発明について実施例を挙げて更に具体的に説明する。
【実施例１】
【００７２】
（１）．まず、下記の（イ）、（ロ）、（ハ）および（ニ）の樹脂組成物を調製した。  （イ）．第一層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）１００．０重量部と、合成シリカ０．５重量部と、エルカ酸アミド０．０５重量部とを充分に混練して樹脂組成物を調製した。
（ロ）．第二層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）８０．０重量部と、白色顔料としての酸化チタン２０．０重量部とを充分に混練して樹脂組成物を調製した。
（ハ）．第三層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）７３．５重量部と、黒色顔料としてのカ−ボンプラック１．５重量部と、白色顔料としての酸化チタン２５．０重量部とを充分に混練して、樹脂組成物を調製した。
（ニ）．第四層を構成する樹脂組成物
上記の（イ）で調整した樹脂組成物を同様に使用した。
（２）．次に、上記で調製した各樹脂組成物を使用し、これらを、３種４層の上吹き空冷インフレ−ション共押出製膜機を用いて、（イ）の樹脂組成物による層を５μｍ、（ロ）の樹脂組成物による層を２０μｍ、（ハ）の樹脂組成物による層を８μｍ、（ニ）の樹脂組成物による層を１７μｍにそれぞれ共押出して製膜化して、４層の総厚５０μｍの共押出インフレ−ションフィルムからなる本発明に係る多層積層フィルムを製造した。
上記で製造した多層積層フィルムについて、第一層側から視認すると、乳白色で美観性に優れていた。
更に、上記で製造した多層積層フィルムにおいては、遮光性は、十分で、油脂の酸化に起因する各波長を殆ど透過させず、極めて良好であった。
【実施例２】
【００７３】
（１）．まず、下記の（イ）、（ロ）、（ハ）、（ニ）および（ホ）の樹脂組成物を調製した。
（イ）．第一層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）１００．０重量部と、合成シリカ０．５重量部と、エルカ酸アミド０．０５重量部とを充分に混練して樹脂組成物を調製した。
（ロ）．第二層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）８０．０重量部と、白色顔料としての酸化チタン２０．０重量部とを充分に混練して樹脂組成物を調製した。
（ハ）．第三層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）７３．５重量部と、黒色顔料としてのカ−ボンプラック１．５重量部と、白色顔料としての酸化チタン２５．０重量部とを充分に混練して、樹脂組成物を調製した。
（ニ）．第四層を構成する樹脂組成物
上記の（ロ）で調整した樹脂組成物を同様に使用した。
（ホ）．第五層を構成する樹脂組成物
上記の（イ）で調整した樹脂組成物を同様に使用した。
（２）．次に、上記で調製した各樹脂組成物を使用し、これらを、３種５層の上吹き空冷インフレ−ション共押出製膜機を用いて、（イ）の樹脂組成物による層を５μｍ、（ロ）の樹脂組成物による層を２０μｍ、（ハ）の樹脂組成物による層を８μｍ、（ニ）の樹脂組成物による層を７μｍ、（ホ）の樹脂組成物による層を１０μｍにそれぞれ共押出して製膜化して、５層の総厚５０μｍの共押出インフレ−ションフィルムからなる本発明に係る多層積層フィルムを製造した。
上記で製造した多層積層フィルムについて、第一層側から視認すると、乳白色で美観性に優れていた。
更に、上記で製造した多層積層フィルムにおいては、遮光性は、十分で、油脂の酸化に起因する各波長を殆ど透過させず、極めて良好であった。
【実施例３】
【００７４】
（１）．まず、下記の（イ）、（ロ）、（ハ）、（ニ）および（ホ）の樹脂組成物を調製した。
（イ）．第一層を構成する樹脂組成物
ポリブチレンサクシネ−ト（ＰＢＳ）（三菱化学株式会社製、商品名、ＧＳ  Ｐｌａ  ＡＤ９２Ｗ：密度＝１．２４ｇ／ｃｍ3 、メルトフロ−レイト（ＭＦＲ）＝４．５ｇ／１０分、融点８８℃）１００．０重量部と、合成シリカ０．５重量部と、エルカ酸アミド０．０５重量部とを充分に混練して樹脂組成物を調製した。
（ロ）．第二層を構成する樹脂組成物
ポリブチレンサクシネ−ト（ＰＢＳ）（三菱化学株式会社製、商品名、ＧＳ  Ｐｌａ  ＡＤ９２Ｗ：密度＝１．２４ｇ／ｃｍ3 、メルトフロ−レイト（ＭＦＲ）＝４．５ｇ／１０分、融点８８℃）８０．０重量部と、白色顔料としての酸化チタン２０．０重量部とを充分に混練して樹脂組成物を調製した。
（ハ）．第三層を構成する樹脂組成物
ポリブチレンサクシネ−ト（ＰＢＳ）（三菱化学株式会社製、商品名、ＧＳ  Ｐｌａ  ＡＤ９２Ｗ：密度＝１．２４ｇ／ｃｍ3 、メルトフロ−レイト（ＭＦＲ）＝４．５ｇ／１０分、融点８８℃）７３．５重量部と、黒色顔料としてのカ−ボンプラック１．５重量部と、白色顔料としての酸化チタン２５．０重量部とを充分に混練して、樹脂組成物を調製した。
（ニ）．第四層を構成する樹脂組成物
上記の（ロ）で調整した樹脂組成物を同様に使用した。
（ホ）．第五層を構成する樹脂組成物
上記の（イ）で調整した樹脂組成物を同様に使用した。
（２）．次に、上記で調製した各樹脂組成物を使用し、これらを、３種５層の上吹き空冷インフレ−ション共押出製膜機を用いて、（イ）の樹脂組成物による層を５μｍ、（ロ）の樹脂組成物による層を２０μｍ、（ハ）の樹脂組成物による層を８μｍ、（ニ）の樹脂組成物による層を７μｍ、（ホ）の樹脂組成物による層を１０μｍにそれぞれ共押出して製膜化して、５層の総厚５０μｍの共押出インフレ−ションフィルムからなる本発明に係る多層積層フィルムを製造した。
上記で製造した多層積層フィルムについて、第一層側から視認すると、乳白色で美観性に優れていた。
更に、上記で製造した多層積層フィルムにおいては、遮光性は、十分で、油脂の酸化に起因する各波長を殆ど透過させず、極めて良好であった。
【実施例４】
【００７５】
（１）．まず、下記の（イ）、（ロ）、（ハ）、（ニ）および（ホ）の樹脂組成物を調製した。
（イ）．第一層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）９０．０重量部と、ポリ乳酸樹脂（ＰＬＡ）（三井化学株式会社製、商品名、ＬＡＣＥＡ  Ｈ−４００：密度＝１．２６ｇ／ｃｍ3 、メルトフロ−レイト（ＭＦＲ）＝２．７ｇ／１０分、融点１６６℃）１０．０重量部と、合成シリカ０．５重量部と、エルカ酸アミド０．０５重量部とを充分に混練して樹脂組成物を調製した。
（ロ）．第二層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）７２．０重量部と、ポリ乳酸樹脂（ＰＬＡ）（三井化学株式会社製、商品名、ＬＡＣＥＡ  Ｈ−４００：密度＝１．２６ｇ／ｃｍ3 、メルトフロ−レイト（ＭＦＲ）＝２．７ｇ／１０分、融点１６６℃）８．０重量部と、白色顔料としての酸化チタン２０．０重量部とを充分に混練して樹脂組成物を調製した。
（ハ）．第三層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）６６．２重量部と、ポリ乳酸樹脂（ＰＬＡ）（三井化学株式会社製、商品名、ＬＡＣＥＡ  Ｈ−４００：密度＝１．２６ｇ／ｃｍ3 、メルトフロ−レイト（ＭＦＲ）＝２．７ｇ／１０分、融点１６６℃）７．３重量部と、黒色顔料としてのカ−ボンプラック１．５重量部と、白色顔料としての酸化チタン２５．０重量部とを充分に混練して、樹脂組成物を調製した。
（ニ）．第四層を構成する樹脂組成物
上記の（ロ）で調整した樹脂組成物を同様に使用した。
（ホ）．第五層を構成する樹脂組成物
上記の（イ）で調整した樹脂組成物を同様に使用した。
（２）．次に、上記で調製した各樹脂組成物を使用し、これらを、３種５層の上吹き空冷インフレ−ション共押出製膜機を用いて、（イ）の樹脂組成物による層を５μｍ、（ロ）の樹脂組成物による層を２０μｍ、（ハ）の樹脂組成物による層を８μｍ、（ニ）の樹脂組成物による層を７μｍ、（ホ）の樹脂組成物による層を１０μｍにそれぞれ共押出して製膜化して、５層の総厚５０μｍの共押出インフレ−ションフィルムからなる本発明に係る多層積層フィルムを製造した。
上記で製造した多層積層フィルムについて、第一層側から視認すると、乳白色で美観性に優れていた。
更に、上記で製造した多層積層フィルムにおいては、遮光性は、十分で、油脂の酸化に起因する各波長を殆ど透過させず、極めて良好であった。
【実施例５】
【００７６】
（１）．まず、下記の（イ）、（ロ）、（ハ）、（ニ）および（ホ）の樹脂組成物を調製した。
（イ）．第一層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）８０．０重量部と、ポリエステル系エラストマ−（東レ・デュポン株式会社製、商品名、ハイレトルト４０５７：密度＝１．１５ｇ／ｃｍ3 、融点１６３℃、曲げ弾性率＝６０ＭＰａ）２０．０重量部と、合成シリカ０．５重量部と、エルカ酸アミド０．０５重量部とを充分に混練して樹脂組成物を調製した。
（ロ）．第二層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）６４．０重量部と、ポリエステル系エラストマ−（東レ・デュポン株式会社製、商品名、ハイレトルト４０５７：密度＝１．１５ｇ／ｃｍ3 、融点１６３℃、曲げ弾性率＝６０ＭＰａ）１６．０重量部と、白色顔料としての酸化チタン２０．０重量部とを充分に混練して樹脂組成物を調製した。
（ハ）．第三層を構成する樹脂組成物
ポリブチレンサクシネ−ト（ＰＢＳ）（三菱化学株式会社製、商品名、ＧＳ  Ｐｌａ  ＡＺ９１Ｔ：密度＝１．２６ｇ／ｃｍ3 、メルトフロ−レイト（ＭＦＲ）＝４．５ｇ／１０分、融点１１０℃）５８．８重量部と、ポリエステル系エラストマ−（東レ・デュポン株式会社製、商品名、ハイレトルト４０５７：密度＝１．１５ｇ／ｃｍ3 、融点１６３℃、曲げ弾性率＝６０ＭＰａ）１４．７重量部と、黒色顔料としてのカ−ボンプラック１．５重量部と、白色顔料としての酸化チタン２５．０重量部とを充分に混練して、樹脂組成物を調製した。
（ニ）．第四層を構成する樹脂組成物
上記の（ロ）で調整した樹脂組成物を同様に使用した。
（ホ）．第五層を構成する樹脂組成物
上記の（イ）で調整した樹脂組成物を同様に使用した。
（２）．次に、上記で調製した各樹脂組成物を使用し、これらを、３種５層の上吹き空冷インフレ−ション共押出製膜機を用いて、（イ）の樹脂組成物による層を５μｍ、（ロ）の樹脂組成物による層を２０μｍ、（ハ）の樹脂組成物による層を８μｍ、（ニ）の樹脂組成物による層を７μｍ、（ホ）の樹脂組成物による層を１０μｍにそれぞれ共押出して製膜化して、５層の総厚５０μｍの共押出インフレ−ションフィルムからなる本発明に係る多層積層フィルムを製造した。
上記で製造した多層積層フィルムについて、第一層側から視認すると、乳白色で美観性に優れていた。
更に、上記で製造した多層積層フィルムにおいては、遮光性は、十分で、油脂の酸化に起因する各波長を殆ど透過させず、極めて良好であった。
【００７７】
（実験例）
上記の実施例１〜５に係る多層積層フィルムについて、（１）、膜厚、（２）．全光線透過率、（３）．遮光性を測定して評価した。
（１）．膜厚の測定
これは、ソニ−株式会社製、μ・メ−タ−から測定した。
（２）．全光線透過率の測定
これは、スガ試験機株式会社製、機種名、ヘ−ズメ−タ（ＳＭ−Ｃ）を使用して全光線における透過率を測定して評価した。
（３）．遮光性の測定
これは、島津製作所株式会社製、機種名、ＵＶ−２４００ＰＣ、分光光度計を用いて、２２０〔ｎｍ〕〜８００〔ｎｍ〕の領域の光線透過率を測定して評価した。
上記の測定結果を下記の表１に示す。
【００７８】
（表１）
┌────┬────┬──────┬─────────────────┐        │        │  膜厚  │全光線透過率│            遮光性〔％〕          │        │        ├────┼──────┼─────┬─────┬─────┤        │        │〔μｍ〕│  〔％〕    │５００ｎｍ│５５０ｎｍ│６５０ｎｍ│        ├────┼────┼──────┼─────┼─────┼─────┤        │実施例１│  ５０  │  ０．６    │  ０．２  │  ０．３  │  ０．９  │        ├────┼────┼──────┼─────┼─────┼─────┤        │実施例２│  ５０  │  ０．４    │  ０．１  │  ０．２  │  ０．５  │        ├────┼────┼──────┼─────┼─────┼─────┤        │実施例３│  ５０  │  ０．３    │  ０．１  │  ０．２  │  ０．５  │        ├────┼────┼──────┼─────┼─────┼─────┤        │実施例４│  ５０  │  ０．４    │  ０．１  │  ０．２  │  ０．５  │        ├────┼────┼──────┼─────┼─────┼─────┤        │実施例５│  ５０  │  ０．３    │  ０．１  │  ０．２  │  ０．５  │        └────┴────┴──────┴─────┴─────┴─────┘              
【００７９】
上記の表１に示す測定結果から明らかなように、本発明に係る多層積層フィルムは、外観、美観性等を保ちながら、適性な遮光性ないし光遮断性を有し、遮光性材料としてアッピ−ル力が強く、十分に実用性等を有するものであった。
【００８０】
（参考例１）
（１）．上記の実施例１で製造した本発明に係る多層積層フィルムの第１層の表面に、コロナ処理を施し、次いで、そのコロナ処理の面に、２液硬化型ウレタン接着剤（主剤：ポリエステルポリオ−ル、硬化剤：脂肪族シソシアネ−ト）を使用し、これをグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、厚さ１５μｍの二軸延伸ナイロン６フィルム（東洋紡株式会社製、商品名、ハ−デンＮ−１１０２）を貼り合わせて、本発明に係る積層材を製造した。
（２）．次いで、上記で製造した積層材を使用し、それから１００ｍｍ×１５０ｍｍからなる前板、後板、および、１００ｍｍ×５０ｍｍの端部に切り欠き部を形成した逆Ｖ字型の底板を切り出し、まず、前板と後板とを、その１５０ｍｍ辺の２方をインパルスシ−ラ−からシ−ルし、次いで、底板を、片側開封部へインパルスシ−ラ−からシ−ルして、自立型遮光包装容器としての本発明に係る自立性袋（スタンディングパウチ）を製造した。
上記で製造した自立性袋内に、その開口部からスナック菓子を充填包装し、しかる後、その開口部をヒ−トシ−ルして上方シ−ル部を形成して、本発明に係る自立性袋を使用した包装製品を製造した。
上記で製造した包装製品においては、漏れ、転倒、座屈等は、認められず、また、１．２ｍからの落下テストを５回行ったところ、破袋、漏れ等は、全く認められなかった。
更に、光による内容物の変退色も認められなかった。
また、上記で製造した包装製品は、金属探知機による異物検査も可能なものであった。      
【００８１】
（参考例２）
（１）．上記の実施例２で製造した本発明に係る多層積層フィルムを使用し、その第１層の表面にコロナ放電処理し、次に、そのコロナ処理面に、２液硬化型ウレタン系接着剤（主剤：ポリエステルポリオ−ル、硬化剤：脂肪族シソシアネ−ト）を使用し、これをグラビアロ−ルコ−ト法を用いて厚さ４．０ｇ／ｍ2 （ドライ）塗布して、ラミネ−ト用接着剤層を形成し、しかる後、該ラミネ−ト用接着剤層面に、厚さ１５μｍの２軸延伸ナイロン６フィルムを、そのコロナ処理面を対向させて重ね合わせ、しかる後、その両者をドライラミネ−トして積層した。
次に、上記で積層した２軸延伸ナイロン６フィルムの面に、コロナ放電処理を施した後、そのコロナ処理面に、上記と同様にして、ラミネ−ト用接着剤層を形成し、しかる後、上記のラミネ−ト用接着剤層面に、厚さ２００Åの酸化珪素の蒸着膜を有する厚さ１２μｍの二軸延伸ポリエチレンテレフタレ−トフィルムを、その酸化珪素の蒸着膜の面を対向させて重ね合わせ、次いで、その両者をドライラミネ−トして積層して、本発明に係る積層材を製造した。
（２）．次に、上記で製造した積層材の２枚を用意し、その多層積層フィルムの面を対向させて重ね合わせ、しかる後、その外周周辺の端部を三方ヒ−トシ−ルしてシ−ル部を形成すると共に上方に開口部を有する三方シ−ル型の軟包装用袋を製造した。
上記で製造した三方シ−ル型の軟包装用袋内に、その開口部から水を充填包装し、しかる後、その開口部をヒ−トシ−ルして上方シ−ル部を形成して包装半製品を製造し、次いで、その包装半製品をレトルト釜に入れて、温度、１２０℃、圧力、２．１Ｋｇｆ／ｃｍ2 ・Ｇ、時間、３０分間からなるレトルト処理条件でレトルト処理を行い、本発明に係るレトルト包装食品を製造した。
上記で製造した包装製品においては、ヒ−トシ−ル材としての多層積層フィルムが、強度、腰等の特性に優れ、また、透明性、滑り性、耐衝撃性、引き裂き性等においても優れ、更に、ヒ−トシ−ル特性、ラミネ−ト特性等において優れていることから、層間剥離等の現象は殆ど認められず、また、充填包装した内容物の漏洩等も認められず、その貯蔵性、保存性等に優れて内容物の充填包装適性を有し、十分に満足し得る包装製品を製造することができた。
更に、光による内容物の変退色も認められなかった。
また、上記で製造した包装製品は、金属探知機による異物検査も可能なものであった。      
【００８２】
（参考例３）
（１）．上記の実施例３で製造した本発明に係る多層積層フィルムの第１層の表面に、コロナ処理を施し、次いで、そのコロナ処理の面に、２液硬化型ウレタン接着剤（主剤：ポリエステルポリオ−ル、硬化剤：脂肪族シソシアネ−ト）を使用し、これをグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、厚さ２０μｍの二軸延伸ポリプロピレンフィルムを貼り合わせて、本発明に係る積層材を製造した。
（２）．次に、上記で製造した積層材の２枚を用意し、その多層積層フィルムの面を対向させて重ね合わせ、しかる後、その外周周辺の端部を三方ヒ−トシ−ルしてシ−ル部を形成すると共に上方に開口部を有する三方シ−ル型の軟包装用袋を製造した。
上記で製造した三方シ−ル型の軟包装用袋内に、その開口部からスナック菓子を充填包装し、しかる後、その開口部をヒ−トシ−ルして上方シ−ル部を形成して、本発明に係る包装食品を製造した。
上記で製造した包装製品においては、ヒ−トシ−ル材としての多層積層フィルムが、強度、腰等の特性に優れ、また、透明性、滑り性、耐衝撃性、引き裂き性等においても優れ、更に、ヒ−トシ−ル特性、ラミネ−ト特性等において優れていることから、層間剥離等の現象は殆ど認められず、また、その貯蔵性、保存性等に優れて内容物の充填包装適性を有し、十分に満足し得る包装製品を製造することができた。
更に、光による内容物の変退色も認められなかった。
また、上記で製造した包装製品は、金属探知機による異物検査も可能なものであった。      
【００８３】
（参考例４）
（１）．上記の実施例４で製造した本発明に係る多層積層フィルムを使用し、その第１層の表面にコロナ放電処理し、次に、そのコロナ処理面に、２液硬化型ウレタン系接着剤（主剤：ポリエステルポリオ−ル、硬化剤：脂肪族シソシアネ−ト）を使用し、これをグラビアロ−ルコ−ト法を用いて厚さ４．０ｇ／ｍ2 （ドライ）塗布して、ラミネ−ト用接着剤層を形成し、しかる後、該ラミネ−ト用接着剤層面に、厚さ１５μｍの２軸延伸ナイロン６フィルムを、そのコロナ処理面を対向させて重ね合わせ、しかる後、その両者をドライラミネ−トして積層した。
次に、上記で積層した２軸延伸ナイロン６フィルムの面に、コロナ放電処理を施した後、そのコロナ処理面に、上記と同様にして、ラミネ−ト用接着剤層を形成し、しかる後、上記のラミネ−ト用接着剤層面に、厚さ２００Åの酸化珪素の蒸着膜を有する厚さ１２μｍの二軸延伸ポリエチレンテレフタレ−トフィルムを、その酸化珪素の蒸着膜の面を対向させて重ね合わせ、次いで、その両者をドライラミネ−トして積層して、本発明に係る積層材を製造した。
（２）．次に、上記で製造した積層材の２枚を用意し、その多層積層フィルムの面を対向させて重ね合わせ、しかる後、その外周周辺の端部を三方ヒ−トシ−ルしてシ−ル部を形成すると共に上方に開口部を有する三方シ−ル型の軟包装用袋を製造した。
上記で製造した三方シ−ル型の軟包装用袋内に、その開口部から菓子を充填包装し、しかる後、その開口部をヒ−トシ−ルして上方シ−ル部を形成して、本発明に係る包装製品を製造した。
上記で製造した包装製品においては、ヒ−トシ−ル材としての多層積層フィルムが、強度、腰等の特性に優れ、また、透明性、滑り性、耐衝撃性、引き裂き性等においても優れ、更に、ヒ−トシ−ル特性、ラミネ−ト特性等において優れていることから、層間剥離等の現象は殆ど認められず、また、充填包装した内容物の漏洩等も認められず、その貯蔵性、保存性等に優れて内容物の充填包装適性を有し、十分に満足し得る包装製品を製造することができた。
更に、光による内容物の変退色も認められなかった。
また、上記で製造した包装製品は、金属探知機による異物検査も可能なものであった。      
【００８４】
（参考例５）
（１）．上記の実施例５で製造した本発明に係る多層積層フィルムの第１層の表面に、コロナ処理を施し、次いで、そのコロナ処理の面に、２液硬化型ウレタン接着剤（主剤：ポリエステルポリオ−ル、硬化剤：脂肪族シソシアネ−ト）を使用し、これをグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、厚さ１５μｍの二軸延伸ナイロン６フィルム（東洋紡株式会社製、商品名、ハ−デンＮ−１１０２）を貼り合わせて、本発明に係る積層材を製造した。
（２）．次いで、上記で製造した積層材を使用し、それから１００ｍｍ×１５０ｍｍからなる前板、後板、および、１００ｍｍ×５０ｍｍの端部に切り欠き部を形成した逆Ｖ字型の底板を切り出し、まず、前板と後板とを、その１５０ｍｍ辺の２方をインパルスシ−ラ−からシ−ルし、次いで、底板を、片側開封部へインパルスシ−ラ−からシ−ルして、自立型遮光包装容器としての本発明に係る自立性袋（スタンディングパウチ）を製造した。
上記で製造した自立性袋内に、その開口部からスナック菓子を充填包装し、しかる後、その開口部をヒ−トシ−ルして上方シ−ル部を形成して、本発明に係る自立性袋を使用した包装製品を製造した。
上記で製造した包装製品においては、漏れ、転倒、座屈等は、認められず、また、１．２ｍからの落下テストを５回行ったところ、破袋、漏れ等は、全く認められなかった。
更に、光による内容物の変退色も認められなかった。
また、上記で製造した包装製品は、金属探知機による異物検査も可能なものであった。
【産業上の利用可能性】
【００８５】
本発明に係る多層積層フィルムは、これを遮光性ないし光遮断性材料あるいはヒ−トシ−ル性樹脂層等として使用し、これと、他のプラスチックフィルム等の基材、紙基材、酸素ガスあるいは水蒸気等の透過を阻止するバリア性基材、セロハン、織布ないし不織布、ガラス板、その他等の種々の基材フィルムの１種ないし２種以上と任意に積層して、種々の形態からなる積層材を製造し、而して、該積層材を製袋して、種々の形態からなる包装用袋等を構成する包装用材料、その他等の用途に適用し得るものである。
【図面の簡単な説明】
【００８６】
【図１】本発明に係る多層積層フィルムについてその一例の層構成を示す概略的断面図である。
【図２】本発明に係る多層積層フィルムについてその一例の層構成を示す概略的断面図である。
【図３】本発明に係る多層積層フィルムについてその一例の層構成を示す概略的断面図である。
【図４】本発明に係る多層積層フィルムについてその一例の層構成を示す概略的断面図である。
【図５】本発明に係る多層積層フィルムについてその一例の層構成を示す概略的断面図である。
【図６】上記の図２に示す本発明に係る多層積層フィルムを使用して製造した包装用材料としての本発明に係る積層材についてその一例の層構成を示す概略的断面図である。
【図７】上記の図６に示す本発明に係る多層積層フィルムを使用して製造した本発明に係る積層材を製袋して製造した本発明にかかる包装用袋についてその一例の構成を示す概略的斜視図である。
【図８】上記の図６に示す本発明に係る多層積層フィルムを使用して製造した本発明に係る積層材を製袋して製造した本発明にかかる包装用袋についてその一例の構成を示す概略的斜視図である。
【符号の説明】
【００８７】
Ａ  多層積層フィルム
Ａ1   多層積層フィルム
Ａ2   多層積層フィルム
Ａ3   多層積層フィルム
Ａ4   多層積層フィルム
Ｂ  積層材
Ｃ  包装用袋
Ｄ  包装製品
１  共押出多層積層樹脂フィルム
２  遮光性ポリブチレンサクシネ−ト樹脂層
２ａ  遮光性ポリブチレンサクシネ−ト樹脂層
３  白色のポリブチレンサクシネ−ト樹脂層
４  透明ないし半透明のポリブチレンサクシネ−ト樹脂層
１１  基材フィルム
１２  印刷模様層
２１  サイドシ−ル部
２２  底シ−ル部
２３  開口部
２４  内容物
２５  上方シ−ル部
【図１】
2008265117.tif 000003
【図２】
2008265117.tif 000004
【図３】
2008265117.tif 000005
【図４】
2008265117.tif 000006
【図５】
2008265117.tif 000007
【図６】
2008265117.tif 000008
【図７】
2008265117.tif 000009
【図８】
2008265117.tif 000010